(57)【要約】  複合フィルムは、第１の透明基板、誘電体層、および少なくとも２つの赤外線反射スタックを含み得る。誘電体層は、少なくとも２つの赤外線反射スタック間に位置し得、赤外線反射スタックの各々は、２つの遮蔽体層および１つの機能層を含み得る。各赤外線反射スタック内の遮蔽体層は、ＮｉＣｒを各々含み得る。各赤外線反射スタック内の機能層は、銀を含み得、２つの遮蔽体層間に位置し得る。【選択図】図１
2019531936.tif 000002
【特許請求の範囲】
【請求項１】
第１の透明基板と、
誘電体層と、
少なくとも２つの赤外線反射スタックと、を備え、
前記誘電体層が、前記少なくとも２つの赤外線反射スタック間に位置しており、
各赤外線反射スタックが、
ＮｉＣｒを含む２つの遮蔽体層と、
前記２つの遮蔽体層間に銀を含む機能層と、を備える、複合フィルム。
【請求項２】
第１の透明基板と、
前記第１の透明基板層に隣接する第１の誘電体層と、
前記第１の誘電体層に隣接する、ＮｉＣｒを含む第１の遮蔽体層と、
前記第１の遮蔽体層に隣接する、銀を含む第１の機能層と、
第１の機能層に隣接する、ＮｉＣｒを含む第２の遮蔽体層と、
前記第２の遮蔽体層に隣接する第２の誘電体層と、
前記第２の誘電体層に隣接する、ＮｉＣｒを含む第３の遮蔽体層と、
前記第３の遮蔽体層に隣接する、銀を含む第２の機能層と、
前記第２の機能層に隣接する、ＮｉＣｒを含む第４の遮蔽体層と、
前記第４の遮蔽体層に隣接する第３の誘電体層と、
前記第３の誘電体層の上に重なる第２の透明基板と、を備える、複合フィルム。
【請求項３】
複合フィルムを形成する方法であって、
第１の透明基板を提供することと、
前記第１の透明基板層に隣接する第１の誘電体層を形成することと、
前記第１の誘電体層に隣接する、ＮｉＣｒを含む第１の遮蔽体層を形成することと、
前記第１の遮蔽体層に隣接する、銀を含む第１の機能層を形成することと、
前記第１の機能層に隣接する、ＮｉＣｒを含む第２の遮蔽体層を形成することと、
前記第２の遮蔽体層に隣接する第２の誘電体層を形成することと、
前記第２の誘電体層に隣接する、ＮｉＣｒを含む第３の遮蔽体層を形成することと、
前記第３の遮蔽体層に隣接する、銀を含む第２の機能層を形成することと、
前記第２の機能層に隣接する、ＮｉＣｒを含む第４の遮蔽体層を形成することと、
前記第４の遮蔽体層に隣接する第３の誘電体層を形成することと、
前記第３の誘電体層の上に重なる第２の透明基板を提供することと、を含む、方法。
【請求項４】
前記第１の透明基板が、ポリマー材料を含む、請求項１、２および３のいずれか１項に記載の複合フィルムまたは方法。
【請求項５】
前記第１の透明基板が、ＰＥＴを含む、請求項１、２および３のいずれか１項に記載の複合フィルムまたは方法。
【請求項６】
前記複合フィルムが、少なくとも約１０％のＶＬＴを含む、請求項１、２および３のいずれか１項に記載の複合フィルムまたは方法。
【請求項７】
前記複合フィルムが、約９５％以下のＶＬＴを含む、請求項１、２および３のいずれか１項に記載の複合フィルムまたは方法。
【請求項８】
前記複合フィルムが、少なくとも約４０％のＴＳＥＲを含む、請求項１、２および３のいずれか１項に記載の複合フィルムまたは方法。
【請求項９】
前記複合フィルムが、約８５％以下のＴＳＥＲを含む、請求項１、２および３のいずれか１項に記載の複合フィルムまたは方法。
【請求項１０】
前記機能層が、本質的に銀からなる、請求項１、２および３のいずれか１項に記載の複合フィルムまたは方法。
【請求項１１】
前記遮蔽体層が、本質的にＮｉＣｒからなる、請求項１、２および３のいずれか１項に記載の複合フィルムまたは方法。
【請求項１２】
前記第１の機能層が、少なくとも約５ナノメートルかつ約２５ナノメートル以下の厚さを有する、請求項１、２および３のいずれか１項に記載の複合フィルムまたは方法。
【請求項１３】
前記第２の機能層が、少なくとも約５ナノメートルかつ約２５ナノメートル以下の厚さを有する、請求項１、２および３のいずれか１項に記載の複合フィルムまたは方法。
【請求項１４】
前記遮蔽体層の各々が、約５ナノメートル以下かつ少なくとも約０．１ナノメートルの厚さを有する、請求項１、２および３のいずれか１項に記載の複合フィルムまたは方法。
【請求項１５】
前記誘電体層が、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯを含む、請求項１、２および３のいずれか１項に記載の複合フィルムまたは方法。
【発明の詳細な説明】
【技術分野】
【０００１】
本開示は、日照調整窓フィルムに関する。特に、本開示は、自動車の窓または自動車のサンルーフ上での使用のために構成され得る特定の太陽エネルギー特性を有する日照調整窓フィルムに関する。
【背景技術】
【０００２】
複合窓フィルムは、透過、反射、および吸収を通して、日射の通過を調整するために、建物内または車内の窓に適用されるカバーとして使用され得る。一定の複合窓フィルムに関して、可視光透過率および反射率は、低くなければならず、総太陽エネルギー阻止率は、高くなければならない。この機能の組み合わせは、特定のシステムにとって非常に重要である。したがって、所望されるレベルで優れた可視光透過率、可視光反射率、および総太陽エネルギー阻止特性の組み合わせを有する複合窓フィルムに対する必要性が存在する。
【発明の概要】
【０００３】
第１の態様によると、複合フィルムは、第１の透明基板、誘電体層、および少なくとも２つの赤外線反射スタックを含み得る。誘電体層は、少なくとも２つの赤外線反射スタック間に位置し得、赤外線反射スタックの各々は、２つの遮蔽体層および１つの機能層を含み得る。各赤外線反射スタック内の遮蔽体層は、ＮｉＣｒを各々含み得る。各赤外線反射スタック内の機能層は、銀を含み得、２つの遮蔽体層間に位置し得る。
【０００４】
さらに別の態様によると、複合フィルムは、第１の透明基板と、第１の透明基板層に隣接して位置する第１の誘電体層と、ＮｉＣｒを含み得、かつ第１の誘電体層に隣接して位置し得る第１の遮蔽体層と、銀を含み得、かつ第１の遮蔽体層に隣接して位置し得る第１の機能層と、ＮｉＣｒを含み得、かつ第１の機能層に隣接して位置し得る第２の遮蔽体層と、第２の遮蔽体層に隣接して位置し得る第２の誘電体層と、ＮｉＣｒを含み得、かつ第２の誘電体層に隣接して位置し得る第３の遮蔽体層と、銀を含み得、かつ第３の遮蔽体層に隣接して位置し得る第２の機能層と、ＮｉＣｒを含み得、かつ第２の機能層に隣接して位置し得る第４の遮蔽体層と、第４の遮蔽体層に隣接して位置し得る第３の誘電体層と、第３の誘電体層の上に重なる第２の透明基板と、を含み得る。
【０００５】
さらに別の態様によると、複合フィルムを形成する方法は、第１の透明基板を提供することと、ＮｉＣｒを含み得、かつ第１の誘電体層に隣接して位置し得る第１の遮蔽体層を形成することと、銀を含み得、かつ第１の遮蔽体層に隣接して位置し得る第１の機能層を形成することと、ＮｉＣｒを含み得、かつ第１の機能層に隣接して位置し得る第２の遮蔽体層を形成することと、第２の遮蔽体層に隣接して位置し得る第２の誘電体層を形成することと、ＮｉＣｒを含み得、かつ第２の誘電体層に隣接して位置し得る第３の遮蔽体層を形成することと、銀を含み得、かつ第３の遮蔽体層に隣接して位置し得る第２の機能層を形成することと、ＮｉＣｒを含み得、かつ第２の機能層に隣接して位置し得る第４の遮蔽体層を形成することと、第４の遮蔽体層に隣接して位置し得る第３の誘電体層を形成することと、第３の誘電体層の上に重なる第２の透明基板を形成することと、を含み得る。
【０００６】
さらに別の態様によると、複合窓フィルムは、第１の透明基板、誘電体層、および少なくとも２つの赤外線反射スタックを含み得る。誘電体層は、少なくとも２つの赤外線反射スタック間に位置し得、赤外線反射スタックの各々は、２つの遮蔽体層および１つの機能層を含み得る。各赤外線反射スタック内の遮蔽体層は、ＮｉＣｒを各々含み得、少なくとも約０．２ｎｍかつ約５ｎｍ以下の厚さを各々有し得る。各赤外線反射スタック内の機能層は、銀を含み得、２つの遮蔽体層間に位置し得る。
【０００７】
さらに別の態様によると、複合窓フィルムは、第１の透明基板と、第１の透明基板層に隣接して位置する第１の誘電体層と、ＮｉＣｒを含み得、かつ第１の誘電体層に隣接して位置し得る第１の遮蔽体層と、銀を含み得、かつ第１の遮蔽体層に隣接して位置し得る第１の機能層と、ＮｉＣｒを含み得、かつ第１の機能層に隣接して位置し得る第２の遮蔽体層と、第２の遮蔽体層に隣接して位置し得る第２の誘電体層と、ＮｉＣｒを含み得、かつ第２の誘電体層に隣接して位置し得る第３の遮蔽体層と、銀を含み得、かつ第３の遮蔽体層に隣接して位置し得る第２の機能層と、ＮｉＣｒを含み得、かつ第２の機能層に隣接して位置し得る第４の遮蔽体層と、第４の遮蔽体層に隣接して位置し得る第３の誘電体層と、第３の誘電体層の上に重なる第２の透明基板と、を含み得る。遮蔽体層は、少なくとも約０．２ｎｍかつ約５ｎｍ以下の厚さを各々有し得る。
【０００８】
さらに別の態様によると、複合窓フィルムを形成する方法は、第１の透明基板を提供することと、ＮｉＣｒを含み得、かつ第１の誘電体層に隣接して位置し得る第１の遮蔽体層を形成することと、銀を含み得、かつ第１の遮蔽体層に隣接して位置し得る第１の機能層を形成することと、ＮｉＣｒを含み得、かつ第１の機能層に隣接して位置し得る第２の遮蔽体層を形成することと、第２の遮蔽体層に隣接して位置し得る第２の誘電体層を形成することと、ＮｉＣｒを含み得、かつ第２の誘電体層に隣接して位置し得る第３の遮蔽体層を形成することと、銀を含み得、かつ第３の遮蔽体層に隣接して位置し得る第２の機能層を形成することと、ＮｉＣｒを含み得、かつ第２の機能層に隣接して位置し得る第４の遮蔽体層を形成することと、第４の遮蔽体層に隣接して位置し得る第３の誘電体層を形成することと、第３の誘電体層の上に重なる第２の透明基板を形成することと、を含み得る。遮蔽体層は、少なくとも約０．２ｎｍかつ約５ｎｍ以下の厚さを各々有し得る。
【０００９】
さらに別の態様によると、サンルーフ上での適用のために構成された複合窓フィルムは、第１の透明基板、誘電体層、および少なくとも２つの赤外線反射スタックを含み得る。誘電体層は、少なくとも２つの赤外線反射スタック間に位置し得、赤外線反射スタックの各々は、２つの遮蔽体層および１つの機能層を含み得る。各赤外線反射スタック内の遮蔽体層は、ＮｉＣｒを各々含み得、少なくとも約１ｎｍかつ約５ｎｍ以下の厚さを各々有し得る。各赤外線反射スタック内の機能層は、銀を含み得、２つの遮蔽体層間に位置し得る。
【００１０】
さらに別の態様によると、サンルーフ上での適用のために構成された複合窓フィルムは、第１の透明基板と、第１の透明基板層に隣接して位置する第１の誘電体層と、ＮｉＣｒを含み得、かつ第１の誘電体層に隣接して位置し得る第１の遮蔽体層と、銀を含み得、かつ第１の遮蔽体層に隣接して位置し得る第１の機能層と、ＮｉＣｒを含み得、かつ第１の機能層に隣接して位置し得る第２の遮蔽体層と、第２の遮蔽体層に隣接して位置し得る第２の誘電体層と、ＮｉＣｒを含み得、かつ第２の誘電体層に隣接して位置し得る第３の遮蔽体層と、銀を含み得、かつ第３の遮蔽体層に隣接して位置し得る第２の機能層と、ＮｉＣｒを含み得、かつ第２の機能層に隣接して位置し得る第４の遮蔽体層と、第４の遮蔽体層に隣接して位置し得る第３の誘電体層と、第３の誘電体層の上に重なる第２の透明基板と、を含み得る。遮蔽体層は、少なくとも約１ｎｍかつ約５ｎｍ以下の厚さを各々有し得る。
【００１１】
さらに別の態様によると、サンルーフ上での適用のために構成された複合窓フィルムを形成する方法は、第１の透明基板を提供することと、ＮｉＣｒを含み得、かつ第１の誘電体層に隣接して位置し得る第１の遮蔽体層を形成することと、銀を含み得、かつ第１の遮蔽体層に隣接して位置し得る第１の機能層を形成することと、ＮｉＣｒを含み得、かつ第１の機能層に隣接して位置し得る第２の遮蔽体層を形成することと、第２の遮蔽体層に隣接して位置し得る第２の誘電体層を形成することと、ＮｉＣｒを含み得、かつ第２の誘電体層に隣接して位置し得る第３の遮蔽体層を形成することと、銀を含み得、かつ第３の遮蔽体層に隣接して位置し得る第２の機能層を形成することと、ＮｉＣｒを含み得、かつ第２の機能層に隣接して位置し得る第４の遮蔽体層を形成することと、第４の遮蔽体層に隣接して位置し得る第３の誘電体層を形成することと、第３の誘電体層の上に重なる第２の透明基板を形成することと、を含み得る。遮蔽体層は、少なくとも約１ｎｍかつ約５ｎｍ以下の厚さを各々有し得る。
【図面の簡単な説明】
【００１２】
実施形態は、例のために例示され、添付図に限定されない。
【００１３】
【図１】本明細書に説明される一定の実施形態による複合窓フィルムの一例の例示を含む。
【図２】本明細書に説明される一定の実施形態による複合窓フィルムの別の例の例示を含む。
【図３】本明細書に説明される一定の実施形態による複合窓フィルムの別の例の例示を含む。
【図４】本明細書に説明される一定の実施形態による複合窓フィルムの別の例の例示を含む。
【図５】本明細書に説明される一定の実施形態による複合窓フィルムの別の例の例示を含む。
【図６】本明細書に説明される一定の実施形態による複合窓フィルムの別の例の例示を含む。
【図７】本明細書に説明される一定の実施形態による複合窓フィルムの別の例の例示を含む。
【図８】本明細書に説明される一定の実施形態による複合窓フィルムの別の例の例示を含む。
【図９】本明細書に説明される一定の実施形態による複合窓フィルムの別の例の例示を含む。
【００１４】
当業者であれば、図中の要素は、単純性および明瞭性のために例示されるものであり、必ずしも縮尺通りに描かれているわけではないことを理解している。例えば、図中の要素のうちのいくつかの寸法は、本発明の実施形態の理解の向上に役立つように他の要素に対して誇張される場合がある。さらに、異なる図面における同じ参照符号の使用は、類似または同一の項目を示す。
【発明を実施するための形態】
【００１５】
以下の説明は、図と組み合わせて、本明細書において開示される教示の理解を助けるために提供される。以下の考察は、教示の特定の実装形態および実施形態に焦点を合わせる。この焦点は、教示の説明を助けるために提供され、教示の範囲または適用性を限定するものとして解釈されるべきではない。しかしながら、本出願において開示される教示に基づいて他の実施形態が使用されてもよい。
【００１６】
本明細書で使用される、「可視光透過率」または「ＶＬＴ」という用語は、複合スタック／透明基板システムを通って透過され、かつ１０°の角度でＤ６５光源を使用して計算され得る、人間の目に見える全光線比率（すなわち、３８０ナノメートル〜７８０ナノメートルの波長を有する）を指す。
【００１７】
「阻止された総太陽エネルギー」または「ＴＳＥＲ」という用語は、複合スタック／透明基板システムを通って伝わり、かつ方程式ＴＳＥＲ＝１−ｇに従って計算され得る、総太陽エネルギー（熱）を指し、式中、ｇは、ＩＳＯ９０５０によって定義される総太陽エネルギー透過率に等しい。
【００１８】
用語「備える（ｃｏｍｐｒｉｓｅｓ）」、「備える（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、またはこれらの任意の他の変形は、非排他的包含を網羅することを意図される。例えば、特長の列挙を含む方法、物品、または装置は、必ずしもそれらの特長のみに限定されるわけではないが、明確には列挙されていないか、またはかかる方法、物品、もしくは装置に固有である他の特長を含んでもよい。さらに、そうではないと明確に記載されない限り、「または（ｏｒ）」は、包含的なまたは（ｉｎｃｌｕｓｉｖｅ−ｏｒ）を指し、排他的なまたは（ｅｘｃｌｕｓｉｖｅ−ｏｒ）を指すものではない。例えば、条件ＡまたはＢは、以下のうちのいずれか１つよって満たされる：Ａが真であり（または存在し）かつＢが偽である（または存在しない）、Ａが偽であり（または存在しない）かつＢが真である（または存在する）、およびＡとＢの両方が真である（または存在する）。
【００１９】
また、「ａ」または「ａｎ」の使用は、本明細書において説明される要素および構成要素を説明するために用いられる。これは、単に便宜性のために、また本発明の範囲の一般的な意味を付与するために行われる。この説明は、それがそうではないように意味されることが明白でない限り、１つ、少なくとも１つ、または複数形もまた含むような単数形を含むように読まれるべきであり、逆も同様である。例えば、単一の項目が本明細書に説明されるとき、複数の項目が単数の項目の代わりに使用されてもよい。同様に、複数の項目が本明細書に説明される場合、単数の項目がその複数の項目に置き換えられてもよい。
【００２０】
別段に定義されない限り、本明細書に使用される全ての技術的および科学的用語は、本発明が属する技術分野の当業者によって通常理解されるものと同じ意味を有する。材料、方法、および実施例は、単に例証的なものであり、限定的であることを意図されない。本明細書に説明されていない限り、特定の材料および処理作用に関する多くの詳細は、従来のものであり、日照調整の技術分野術における参考書および他の情報源に見出され得る。
【００２１】
本明細書に説明される実施形態は、概して、少なくとも１つの第１の透明基板、誘電体層、および少なくとも２つの赤外線反射スタックを有する多層構造を含む複合フィルムを対象とする。誘電体層は、少なくとも２つの赤外線反射スタック間に位置し得る。各赤外線反射スタックは、２つの遮蔽体層と、２つの遮蔽体層間に位置し得る機能層と、を含み得る。遮蔽体層の各々は、ＮｉＣｒを含み得、機能層は、銀を含み得る。本明細書に説明される実施形態によって形成された複合フィルムは、高い可視光透過率、高いＴＳＥＲまたはそれらの組み合わせ等の、特定の性能特性を有し得る。
【００２２】
概念は、本発明の範囲を示し、かつ限定しない、後述の実施形態の観点からより良く理解される。
【００２３】
図１は、複合フィルム１００の一例の一部分の断面図の例示を含む。図１に示されるように、複合フィルム１００は、第１の透明基板１１０と、第１の赤外線反射スタック１３０と、第２の赤外線反射スタック１７０と、その第１の赤外線反射スタック１３０と第２の赤外線反射スタック１７０との間に位置する第１の誘電体層１５０と、を含み得る。第１の赤外線反射スタック１３０は、第１の遮蔽体層１３２、第２の遮蔽体層１３６、および第１の機能層１３４を含み得る。第１遮蔽体層１３２は、ＮｉＣｒを含み得る。第２の遮蔽体層１３６は、ＮｉＣｒを含み得る。第１の機能層１３４は、銀を含み得る。第２の赤外線反射スタック１７０は、第３の遮蔽体層１７２、第４の遮蔽体層１７６、および第２の機能層１７４を含み得る。第３の遮蔽体層１７２は、ＮｉＣｒを含み得る。第４の遮蔽体層１７６は、ＮｉＣｒを含み得る。第２の機能層１７４は、銀を含み得る。
【００２４】
特定の実施形態によると、第１の透明基板１１０は、ポリマー材料を含み得る。別の特定の実施形態によると、第１の透明基板１１０は、ポリマー材料からなり得る。さらに他の実施形態によると、第１の透明基板１１０は、ポリマー基板層であり得る。特定の実施形態によると、ポリマー基板層は、任意の望ましいポリマー材料を含み得る。
【００２５】
さらに他の実施形態によると、第１の透明基板１１０は、ポリエチレンテレフタレート（ＰＥＴ）材料を含み得る。別の特定の実施形態によると、第１の透明基板１１０は、ＰＥＴ材料からなり得る。さらに他の実施形態によると、第１の透明基板１１０は、ＰＥＴ基板層であり得る。特定の実施形態によると、ＰＥＴ基板層は、任意の望ましいポリマー材料を含み得る。
【００２６】
さらに別の実施形態によると、第１の透明基板１１０は、ガラス材料を含み得る。さらに別の実施形態によると、第１の透明基板１１０は、ガラス材料からなり得る。さらに別の実施形態によると、第１の透明基板１１０は、ガラス基板層であり得る。さらに他の実施形態によると、ガラス材料は、任意の望ましいガラス材料を含み得る。
【００２７】
さらに他の実施形態によると、第１の透明基板１１０がポリマー基板層であるとき、それは、特定の厚さを有し得る。例えば、第１の透明基板１１０は、少なくとも約１０ミクロン、例えば、少なくとも約１５ミクロン、少なくとも約２０ミクロン、少なくとも約２５ミクロン、少なくとも約３０ミクロン、少なくとも約３５ミクロン、少なくとも約４０ミクロン、少なくとも約４５ミクロン、少なくとも約５０ミクロン、少なくとも約７５ミクロン、少なくとも約１００ミクロン、またはさらに少なくとも約１２５ミクロンの厚さを有し得る。さらに別の実施形態によると、第１の透明基板１１０は、約２５０ミクロン以下、例えば、約２４５ミクロン以下、約２４０ミクロン以下、約２３５ミクロン以下、約２３０ミクロン以下、約２２５ミクロン以下、約２２０ミクロン以下、約２１５ミクロン以下、約２１０ミクロン以下、約２０５ミクロン以下、約２００ミクロン以下、約１７５ミクロン以下、またはさらに約１５０ミクロン以下等の厚さを有し得る。第１の透明基板１１０が、上記の最小値および最大値のうちのいずれかの間の範囲内の厚さを有し得ることが認められるであろう。第１の透明基板１１０が、上記の最小値および最大値のうちのいずれかの間の任意の値の厚さを有し得ることがさらに認められるであろう。
【００２８】
第１の透明基板１１０がガラス基板層であるとき、それが任意の所望される厚さを有し得ることがさらに認められるであろう。
【００２９】
特定の実施形態によると、第１の機能層１３４は、銀を含み得る。さらに別の実施形態によると、第１の機能層１３４は、本質的に銀からなり得る。さらに別の実施形態によると、第１の機能層１３４は、銀層であり得る。
【００３０】
さらに他の実施形態によると、第１の機能層１３４は、特定の厚さを有し得る。例えば、第１の機能層１３４は、少なくとも約５ナノメートル、例えば、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートル、少なくとも約２０ナノメートル、少なくとも約２５ナノメートル、少なくとも約３０ナノメートルまたはさらに少なくとも約３５ナノメートル等の厚さを有し得る。さらに別の実施形態によると、第１の機能層１３４は、約４０ナノメートル以下、例えば、約３９ナノメートル以下、約３８ナノメートル以下、約３７ナノメートル以下、約３６ナノメートル以下、約３５ナノメートル以下、約３４ナノメートル以下、約３３ナノメートル以下、約３２ナノメートル以下またはさらに約３１ナノメートル以下の厚さを有し得る。第１の機能層１３４が、上記の最小値および最大値のうちのいずれかの間の範囲内の厚さを有し得ることが認められるであろう。第１の機能層１３４が、上記の最小値および最大値のうちのいずれかの間の任意の値の厚さを有し得ることがさらに認められるであろう。
【００３１】
他の実施形態によると、第１の遮蔽体層１３２は、ＮｉＣｒを含み得る。さらに別の実施形態によると、第１の遮蔽体層１３２は、本質的にＮｉＣｒからなり得る。さらに別の実施形態によると、第１遮蔽体層１３２は、ＮｉＣｒ層と呼ばれ得る。
【００３２】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００３３】
さらに別の実施形態によると、第１の遮蔽体層１３２は、特定の厚さを有し得る。例えば、第１の遮蔽体層１３２は、約１０ナノメートル以下、例えば、約９ナノメートル以下、約８ナノメートル以下、約７ナノメートル以下、約６ナノメートル以下、約５ナノメートル以下、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第１の遮蔽体層１３２は、少なくとも約０．１ナノメートル、例えば、少なくとも約０．２ナノメートル、少なくとも約０．３ナノメートル、少なくとも約０．４ナノメートルの厚さを有し得る。第１の遮蔽体層１３２が、上記の最小値および最大値のうちのいずれかの間の範囲内の厚さを有し得ることが認められるであろう。第１の遮蔽体層１３２が、上記の最小値および最大値のうちのいずれかの間の任意の値の厚さを有し得ることがさらに認められるであろう。
【００３４】
別の実施形態によると、第２の遮蔽体層１３６は、ＮｉＣｒを含み得る。さらに別の実施形態によると、第２の遮蔽体層１３６は、本質的にＮｉＣｒからなり得る。さらに別の実施形態によると、第２の遮蔽体層１３６は、ＮｉＣｒ層と呼ばれ得る。
【００３５】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００３６】
さらに別の実施形態によると、第２の遮蔽体層１３６は、特定の厚さを有し得る。例えば、第２の遮蔽体層１３６は、約１０ナノメートル以下、例えば、約９ナノメートル以下、約８ナノメートル以下、約７ナノメートル以下、約６ナノメートル以下、約５ナノメートル以下、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第２の遮蔽体層１３６は、少なくとも約０．１ナノメートル、例えば、少なくとも約０．２ナノメートル、少なくとも約０．３ナノメートル、少なくとも約０．４ナノメートルの厚さを有し得る。第２の遮蔽体層１３６が、上記の最小値および最大値のうちのいずれかの間の範囲内の厚さを有し得ることが認められるであろう。第２の遮蔽体層１３６が、上記の最小値および最大値のうちのいずれかの間の任意の値の厚さを有し得ることがさらに認められるであろう。
【００３７】
特定の実施形態によると、第２の機能層１７４は、銀を含み得る。さらに別の実施形態によると、第２の機能層１７４は、本質的に銀からなり得る。さらに他の実施形態によると、第２の機能層１７４は、銀層であり得る。
【００３８】
さらに他の実施形態によると、第２の機能層１７４は、特定の厚さを有し得る。例えば、第２の機能層１７４は、少なくとも約５ナノメートル、例えば、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートル、少なくとも約２０ナノメートル、少なくとも約２５ナノメートル、少なくとも約３０ナノメートルまたはさらに少なくとも約３５ナノメートル等の厚さを有し得る。さらに別の実施形態によると、第２の機能層１７４は、約４０ナノメートル以下、例えば、約３９ナノメートル以下、約３８ナノメートル以下、約３７ナノメートル以下、約３６ナノメートル以下、約３５ナノメートル以下、約３４ナノメートル以下、約３３ナノメートル以下、約３２ナノメートル以下またはさらに約３１ナノメートル以下の厚さを有し得る。第２の機能層１７４が、上記の最小値および最大値のうちのいずれかの間の範囲内の厚さを有し得ることが認められるであろう。第２の機能層１７４が、上記の最小値および最大値のうちのいずれかの間の任意の値の厚さを有し得ることがさらに認められるであろう。
【００３９】
別の実施形態によると、第３の遮蔽体層１７２は、ＮｉＣｒを含み得る。さらに別の実施形態によると、第３の遮蔽体層１７２は、本質的にＮｉＣｒからなり得る。さらに別の実施形態によると、第３の遮蔽体層１７２は、ＮｉＣｒ層と呼ばれ得る。
【００４０】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００４１】
さらに別の実施形態によると、第３の遮蔽体層１７２は、特定の厚さを有し得る。例えば、第３の遮蔽体層１７２は、約１０ナノメートル以下、例えば、約９ナノメートル以下、約８ナノメートル以下、約７ナノメートル以下、約６ナノメートル以下、約５ナノメートル以下、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第３の遮蔽体層１７２は、少なくとも約０．１ナノメートル、例えば、少なくとも約０．２ナノメートル、少なくとも約０．３ナノメートル、少なくとも約０．４ナノメートルの厚さを有し得る。第３の遮蔽体層１７２が、上記の最小値および最大値のうちのいずれかの間の範囲内の厚さを有し得ることが認められるであろう。第３の遮蔽体層１７２が、上記の最小値および最大値のうちのいずれかの間の任意の値の厚さを有し得ることがさらに認められるであろう。
【００４２】
別の実施形態によると、第４の遮蔽体層１７６は、ＮｉＣｒを含み得る。さらに別の実施形態によると、第４の遮蔽体層１７６は、本質的にＮｉＣｒからなり得る。さらに別の実施形態によると、第４の遮蔽体層１７６は、ＮｉＣｒ層と呼ばれ得る。
【００４３】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００４４】
さらに別の実施形態によると、第４の遮蔽体層１７６は、特定の厚さを有し得る。例えば、第４の遮蔽体層１７６は、約１０ナノメートル以下、例えば、約９ナノメートル以下、約８ナノメートル以下、約７ナノメートル以下、約６ナノメートル以下、約５ナノメートル以下、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第４の遮蔽体層１７６は、少なくとも約０．１ナノメートル、例えば、少なくとも約０．２ナノメートル、少なくとも約０．３ナノメートル、少なくとも約０．４ナノメートルの厚さを有し得る。第４の遮蔽体層１７６が、上記の最小値および最大値のうちのいずれかの間の範囲内の厚さを有し得ることが認められるであろう。第４の遮蔽体層１７６が、最小値および最大値のうちのいずれかの間の任意の値の厚さを有し得ることがさらに認められるであろう。
【００４５】
一定の実施形態によると、第１の誘電体層１５０は、誘電体材料を含み得る。さらに他の実施形態によると、第１の誘電体層１５０は、本質的に誘電体材料からなり得る。第１の誘電体層１５０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第１の誘電体層１５０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第１の誘電体層１５０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのいずれか１つからなり得る。
【００４６】
さらに別の実施形態によると、第１の誘電体層１５０は、特定の厚さを有し得る。例えば、第１の誘電体層１５０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第１の誘電体層１５０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第１の誘電体層１５０が、上記の最小値および最大値のうちのいずれかの間の範囲内の厚さを有し得ることが認められるであろう。第１の誘電体層１５０が、上記の最小値および最大値のうちのいずれかの間の任意の値の厚さを有し得ることがさらに認められるであろう。
【００４７】
第１の誘電体層１５０が複数の誘電体層を含み得ることが認められるであろう。第１の誘電体層１５０を構成する任意の誘電体層が、第１の誘電体層１５０を参照して本明細書に説明されている特徴のいずれかを有し得ることがさらに認められるであろう。
【００４８】
さらに別の実施形態によると、複合フィルム１００は、特定の厚さ比ＴＨＢＬ１／ＴＨＦＬ１を有し得、ＴＨＢＬ１は、第１の遮蔽体層１３２の厚さであり、ＴＨＦＬ１は、第１の機能層１３４の厚さである。例えば、複合フィルム１００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ１／ＴＨＦＬ１を有し得る。さらに別の実施形態によると、複合フィルム１００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ１／ＴＨＦＬ１を有し得る。複合フィルム１００が、上記の最小値および最大値のうちのいずれかの間の範囲内の任意の値の比ＴＨＢＬ１／ＴＨＦＬ１を有し得ることが認められるであろう。複合フィルム１００が、上記の最小値および最大値のうちのいずれかの間の任意の値の比ＴＨＢＬ１／ＴＨＦＬ１を有し得ることがさらに認められるであろう。
【００４９】
さらに別の実施形態によると、複合フィルム１００は、特定の厚さ比ＴＨＢＬ２／ＴＨＦＬ１を有し得、ＴＨＢＬ２は、第２の遮蔽体層１３６の厚さであり、ＴＨＦＬ１は、第１の機能層１３４の厚さである。例えば、複合フィルム１００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ２／ＴＨＦＬ１を有し得る。さらに別の実施形態によると、複合フィルム１００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ２／ＴＨＦＬ１を有し得る。複合フィルム１００が、上記の最小値および最大値のうちのいずれかの間の範囲内の任意の値の比ＴＨＢＬ２／ＴＨＦＬ１を有し得ることが認められるであろう。複合フィルム１００が、上記の最小値および最大値のうちのいずれかの間の任意の値の比ＴＨＢＬ２／ＴＨＦＬ１を有し得ることがさらに認められるであろう。
【００５０】
さらに別の実施形態によると、複合フィルム１００は、特定の厚さ比ＴＨＢＬ３／ＴＨＦＬ２を有し得、ＴＨＢＬ３は、第３の遮蔽体層１７２の厚さであり、ＴＨＦＬ２は、第２の機能層１７４の厚さである。例えば、複合フィルム１００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ３／ＴＨＦＬ２を有し得る。さらに別の実施形態によると、複合フィルム１００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ３／ＴＨＦＬ２を有し得る。複合フィルム１００が、上記の最小値および最大値のうちのいずれかの間の範囲内の任意の値の比ＴＨＢＬ３／ＴＨＦＬ２を有し得ることが認められるであろう。複合フィルム１００が、上記の最小値および最大値のうちのいずれかの間の任意の値の比ＴＨＢＬ３／ＴＨＦＬ２を有し得ることがさらに認められるであろう。
【００５１】
さらに別の実施形態によると、複合フィルム１００は、特定の厚さ比ＴＨＢＬ４／ＴＨＦＬ２を有し得、ＴＨＢＬ４は、第４の遮蔽体層１７６の厚さであり、ＴＨＦＬ２は、第２の機能層１７４の厚さである。例えば、複合フィルム１００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ４／ＴＨＦＬ２を有し得る。さらに別の実施形態によると、複合フィルム１００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ４／ＴＨＦＬ２を有し得る。複合フィルム１００が、上記の最小値および最大値のうちのいずれかの間の範囲内の任意の値の比ＴＨＢＬ４／ＴＨＦＬ２を有し得ることが認められるであろう。複合フィルム１００が、上記の最小値および最大値のうちのいずれかの間の任意の値の比ＴＨＢＬ４／ＴＨＦＬ２を有し得ることがさらに認められるであろう。
【００５２】
さらに他の実施形態によると、複合フィルム１００は、特定のＶＬＴを有し得る。例えば、複合スタック１００は、少なくとも約１０％、少なくとも約１５％、少なくとも約２０％、少なくとも約２５％、少なくとも約３０％、少なくとも約３５％、少なくとも約４０％、少なくとも約４５％、少なくとも約５０％、少なくとも約５５％、少なくとも約６０％、少なくとも約６５％、少なくとも約７０％、少なくとも約７５％、少なくとも約８０％、少なくとも約８５％、少なくとも約８５％、またはさらに少なくとも約９０％のＶＬＴを有し得る。さらに別の実施形態によると、複合フィルム１００は、約９９％以下のＶＬＴを有し得る。複合フィルム１００が、上記の最小値および最大値のうちのいずれかの間の範囲内のＶＬＴを有し得ることが認められるであろう。複合フィルム１００が、上記の最小値および最大値のうちのいずれかの間の任意の値のＶＬＴを有することがさらに認められるであろう。
【００５３】
さらに別の実施形態によると、複合フィルム１００は、特定のＴＳＥＲを有し得る。例えば、複合フィルム１００は、少なくとも約４０％、例えば、少なくとも約４５％、少なくとも約５０％、少なくとも約５５％、少なくとも約６０％、少なくとも約６５％またはさらに少なくとも約７０％のＴＳＥＲを有し得る。さらに他の実施形態によると、複合フィルム１００は、約８５％以下、例えば、約８０％以下、約７５％以下またはさらには約７０％以下のＴＳＥＲを有し得る。複合フィルム１００が、上記の最小値および最大値のうちのいずれかの間の範囲内のＴＳＥＲを有し得ることが認められるであろう。複合フィルム１００が、上記の最小値および最大値のうちのいずれかの間の任意の値のＴＳＥＲを有し得ることがさらに認められるであろう。
【００５４】
さらに他の実施形態によると、複合フィルム１００は、特定の日照調整比ＶＬＴ／（１００％−ＴＳＥＲ）を有し得る。例えば、複合フィルム１００は、少なくとも約０．５、例えば、少なくとも約０．６、少なくとも約０．７、少なくとも約０．８、少なくとも約０．９、少なくとも約１．０、少なくとも約１．１、少なくとも約１．２、少なくとも約１．３、少なくとも約１．４またはさらに少なくとも約１．５の日照調整比を有し得る。さらに他の実施形態によると、複合フィルム１００は、約２．０以下、例えば、約１．９以下、約１．８以下、約１．７以下またはさらに約１．６以下の日照調整比を有し得る。複合フィルム１００が、上記の最小値および最大値のうちのいずれかの間の範囲内の日照調整比を有し得ることが認められるであろう。複合フィルム１００が、上記の最小値および最大値のうちのいずれかの間の任意の値の日照調整比を有し得ることがさらに認められるであろう。
【００５５】
図２は、別の複合フィルム２００の一例の一部分の断面図の例示を含む。図２に示されるように、複合フィルム２００は、第１の透明基板２１０と、第１の赤外線反射スタック２３０と、第２の赤外線反射スタック２７０と、その第１の赤外線反射スタック２３０と第２の赤外線反射スタック２７０との間に位置する第１の誘電体層２５０と、フィルム内に位置する第２の透明基板２９０とを含み得、そのため第１の赤外線反射スタック２３０、第２の赤外線反射スタック２７０および第１の誘電体層２５０は全て、第１の透明基板２１０と第２の透明基板２９０との間に位置する。第１の赤外線反射スタック２３０は、第１の遮蔽体層２３２、第２の遮蔽体層２３６、および第１の機能層２３４を含み得る。第１遮蔽体層２３２は、ＮｉＣｒを含み得る。第２の遮蔽体層２３６は、ＮｉＣｒを含み得る。第１の機能層２３４は、銀を含み得る。第２の赤外線反射スタック２７０は、第３の遮蔽体層２７２、第４の遮蔽体層２７６、および第２の機能層２７４を含み得る。第３の遮蔽体層２７２は、ＮｉＣｒを含み得る。第２の遮蔽体層２７６は、ＮｉＣｒを含み得る。第２の機能層２７４は、銀を含み得る。
【００５６】
複合フィルム２００および複合フィルム２００を参照して説明される全ての層が、図１の対応する層を参照して本明細書で説明された特徴のいずれかを有し得ることが認められるであろう。
【００５７】
特定の実施形態によると、第２の透明基板２９０は、ポリマー材料を含み得る。別の特定の実施形態によると、第２の透明基板２９０は、ポリマー材料からなり得る。さらに他の実施形態によると、第２の透明基板２９０は、ポリマー基板層であり得る。特定の実施形態によると、ポリマー基板層は、任意の望ましいポリマー材料を含み得る。
【００５８】
さらに他の実施形態によると、第２の透明基板２９０は、ポリエチレンテレフタレート（ＰＥＴ）材料を含み得る。他の特定の実施形態によると、第２の透明基板２９０は、ＰＥＴ材料からなり得る。さらに他の実施形態によると、第２の透明基板２９０は、ＰＥＴ基板層であり得る。特定の実施形態によると、ＰＥＴ基板層は、任意の望ましいポリマー材料を含み得る。
【００５９】
さらに別の実施形態によると、第２の透明基板２９０は、ガラス材料を含み得る。さらに別の実施形態によると、第２の透明基板２９０は、ガラス材料からなり得る。さらに別の実施形態によると、第２の透明基板２９０は、ガラス基板層であり得る。さらに他の実施形態によると、ガラス材料は、任意の望ましいガラス材料を含み得る。
【００６０】
さらに他の実施形態によると、第２の透明基板２９０がポリマー基板層であるとき、それは、特定の厚さを有し得る。例えば、第２の透明基板２９０は、少なくとも約１０ミクロン、例えば、少なくとも約１５ミクロン、少なくとも約２０ミクロン、少なくとも約２５ミクロン、少なくとも約３０ミクロン、少なくとも約３５ミクロン、少なくとも約４０ミクロン、少なくとも約４５ミクロン、少なくとも約５０ミクロン、少なくとも約７５ミクロン、少なくとも約１００ミクロン、またはさらに少なくとも約１２５ミクロンの厚さを有し得る。さらに別の実施形態によると、第２の透明基板２９０は、約２５０ミクロン以下、例えば、約２４５ミクロン以下、約２４０ミクロン以下、約２３５ミクロン以下、約２３０ミクロン以下、約２２５ミクロン以下、約２２０ミクロン以下、約２１５ミクロン以下、約２１０ミクロン以下、約２０５ミクロン以下、約２００ミクロン以下、約１７５ミクロン以下、またはさらに約１５０ミクロン以下等の厚さを有し得る。第２の透明基板２９０が、上記の最小値および最大値のうちのいずれかの間の範囲内の厚さを有し得ることが認められるであろう。第２の透明基板２９０が、上記の最小値および最大値のうちのいずれかの間の任意の値の厚さを有し得ることがさらに認められるであろう。
【００６１】
図３は、別の複合フィルム３００の一例の一部分の断面図の例示を含む。図３に示されるように、複合フィルム３００は、第１の透明基板３１０と、第１の赤外線反射スタック３３０と、第２の赤外線反射スタック３７０と、その第１の赤外線反射スタック３３０と第２の赤外線反射スタック３７０との間に位置する第１の誘電体層３５０と、第１の赤外線反射スタック３３０が第１の誘電体層３５０と第２の誘電体層３２０との間に位置するように位置する第２の誘電体層３２０と、第２の赤外線反射スタック３７０が第１の誘電体層３５０と第３の誘電体層３８０との間に位置するように位置する第３の誘電体層３８０と、第１の赤外線反射スタック３３０、第２の赤外線反射スタック３７０、第１の誘電体層３５０、第２の誘電体層３２０および第３の誘電体層３８０が全て、第１の透明基板３１０と第２の透明基板３９０との間に位置するように複合フィルム３００内に位置する第２の透明基板３９０と、を含み得る。第１の赤外線反射スタック３３０は、第１の遮蔽体層３３２、第２の遮蔽体層３３６、および第１の機能層３３４を含み得る。第１遮蔽体層３３２は、ＮｉＣｒを含み得る。第２の遮蔽体層３３６は、ＮｉＣｒを含み得る。第１の機能層３３４は、銀を含み得る。第２の赤外線反射スタック３７０は、第３の遮蔽体層３７２、第４の遮蔽体層３７６、および第２の機能層３７４を含み得る。第３の遮蔽体層３７２は、ＮｉＣｒを含み得る。第２の遮蔽体層３７６は、ＮｉＣｒを含み得る。第２の機能層３７４は、銀を含み得る。
【００６２】
複合フィルム３００および複合フィルム３００を参照して説明される全ての層が、図１または２の対応する層を参照して本明細書で説明された特徴のいずれかを有し得ることが認められるであろう。
【００６３】
一定の実施形態によると、第２の誘電体層３２０は、誘電体材料を含み得る。さらに他の実施形態によると、第２の誘電体層３２０は、本質的に誘電体材料からなり得る。第２の誘電体層３２０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第２の誘電体層３２０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第２の誘電体層３２０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【００６４】
さらに別の実施形態によると、第２の誘電体層３２０は、特定の厚さを有し得る。例えば、第２の誘電体層３２０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第２の誘電体層３２０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第２の誘電体層３２０が、上記の最小値および最大値のうちのいずれかの間の範囲内の厚さを有し得ることが認められるであろう。第２の誘電体層３２０が、上記の最小値および最大値のうちのいずれかの間の任意の値の厚さを有し得ることがさらに認められるであろう。
【００６５】
第２の誘電体層３２０が複数の誘電体層を含み得ることが認められるであろう。第２の誘電体層３２０を構成する任意の誘電体層が、第２の誘電体層３２０を参照して本明細書に説明されている特徴のいずれかを有し得ることがさらに認められるであろう。
【００６６】
一定の実施形態によると、第３の誘電体層３８０は、誘電体材料を含み得る。さらに他の実施形態によると、第３の誘電体層３８０は、本質的に誘電体材料からなり得る。第３の誘電体層３８０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第３の誘電体層３８０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第３の誘電体層３８０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【００６７】
さらに別の実施形態によると、第３の誘電体層３８０は、特定の厚さを有し得る。例えば、第３の誘電体層３８０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第３の誘電体層３８０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第３の誘電体層３８０が、上記の最小値および最大値のうちのいずれかの間の範囲内の厚さを有し得ることが認められるであろう。第３の誘電体層３８０が、上記の最小値および最大値のうちのいずれかの間の任意の値の厚さを有し得ることがさらに認められるであろう。
【００６８】
第３の誘電体層３８０が複数の誘電体層を含み得ることが認められるであろう。第３の誘電体層３８０を構成する任意の誘電体層が、第３の誘電体層３８０を参照して本明細書に説明されている特徴のいずれかを有し得ることがさらに認められるであろう。
【００６９】
図４は、複合窓フィルム４００の一例の一部分の断面図の例示を含む。図４に示されるように、複合窓フィルム４００は、第１の透明基板４１０と、第１の赤外線反射スタック４３０と、第２の赤外線反射スタック４７０と、その第１の赤外線反射スタック４３０と第２の赤外線反射スタック４７０との間に位置する第１の誘電体層４５０と、を含み得る。第１の赤外線反射スタック４３０は、第１の遮蔽体層４３２、第２の遮蔽体層４３６、および第１の機能層４３４を含み得る。第１の遮蔽体層４３２は、ＮｉＣｒを含み得、少なくとも約０．２ｎｍかつ約５ｎｍ以下の厚さを有し得る。第２の遮蔽体層４３６は、ＮｉＣｒを含み得、少なくとも約０．２ｎｍかつ約５ｎｍ以下の厚さを有し得る。第１の機能層４３４は、銀を含み得る。第２の赤外線反射スタック４７０は、第３の遮蔽体層４７２、第４の遮蔽体層４７６、および第２の機能層４７４を含み得る。第３の遮蔽体層４７２は、ＮｉＣｒを含み得、少なくとも約０．２ｎｍかつ約５ｎｍ以下の厚さを有し得る。第４の遮蔽体層４７６は、ＮｉＣｒを含み得、少なくとも約０．２ｎｍかつ約５ｎｍ以下の厚さを有し得る。第２の機能層４７４は、銀を含み得る。
【００７０】
特定の実施形態によると、第１の透明基板４１０は、ポリマー材料を含み得る。別の特定の実施形態によると、第１の透明基板４１０は、ポリマー材料からなり得る。さらに他の実施形態によると、第１の透明基板４１０は、ポリマー基板層であり得る。特定の実施形態によると、ポリマー基板層は、任意の望ましいポリマー材料を含み得る。
【００７１】
さらに他の実施形態によると、第１の透明基板４１０は、ポリエチレンテレフタレート（ＰＥＴ）材料を含み得る。別の特定の実施形態によると、第１の透明基板４１０は、ＰＥＴ材料からなり得る。さらに他の実施形態によると、第１の透明基板４１０は、ＰＥＴ基板層であり得る。特定の実施形態によると、ＰＥＴ基板層は、任意の望ましいポリマー材料を含み得る。
【００７２】
さらに別の実施形態によると、第１の透明基板４１０は、ガラス材料を含み得る。さらに別の実施形態によると、第１の透明基板４１０は、ガラス材料からなり得る。さらに別の実施形態によると、第１の透明基板４１０は、ガラス基板層であり得る。さらに他の実施形態によると、ガラス材料は、任意の望ましいガラス材料を含み得る。
【００７３】
さらに他の実施形態によると、第１の透明基板４１０がポリマー基板層であるとき、それは、特定の厚さを有し得る。例えば、第１の透明基板４１０は、少なくとも約１０ミクロン、例えば、少なくとも約１５ミクロン、少なくとも約２０ミクロン、少なくとも約２５ミクロン、少なくとも約３０ミクロン、少なくとも約３５ミクロン、少なくとも約４０ミクロン、少なくとも約４５ミクロン、少なくとも約５０ミクロン、少なくとも約７５ミクロン、少なくとも約１００ミクロン、またはさらに少なくとも約１２５ミクロンの厚さを有し得る。さらに別の実施形態によると、第１の透明基板４１０は、約２５０ミクロン以下、例えば、約２４５ミクロン以下、約２４０ミクロン以下、約２３５ミクロン以下、約２３０ミクロン以下、約２２５ミクロン以下、約２２０ミクロン以下、約２１５ミクロン以下、約２１０ミクロン以下、約２０５ミクロン以下、約２００ミクロン以下、約１７５ミクロン以下、またはさらに約１５０ミクロン以下等の厚さを有し得る。第１の透明基板４１０が、上記の最小値および最大値のうちのいずれかの間の範囲内の厚さを有し得ることが認められるであろう。第１の透明基板４１０が、上記の最小値および最大値のうちのいずれかの間の任意の値の厚さを有し得ることがさらに認められるであろう。
【００７４】
第１の透明基板４１０がガラス基板層であるとき、それが任意の所望される厚さを有し得ることがさらに認められるであろう。
【００７５】
特定の実施形態によると、第１の機能層４３４は、銀を含み得る。さらに別の実施形態によると、第１の機能層４３４は、本質的に銀からなり得る。さらに別の実施形態によると、第１の機能層４３４は、銀層であり得る。
【００７６】
さらに他の実施形態によると、第１の機能層４３４は、特定の厚さを有し得る。例えば、第１の機能層４３４は、少なくとも約５ナノメートル、例えば、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートル、少なくとも約２０ナノメートル、少なくとも約２５ナノメートル、少なくとも約３０ナノメートルまたはさらに少なくとも約３５ナノメートル等の厚さを有し得る。さらに別の実施形態によると、第１の機能層４３４は、約４０ナノメートル以下、例えば、約３９ナノメートル以下、約３８ナノメートル以下、約３７ナノメートル以下、約３６ナノメートル以下、約３５ナノメートル以下、約３４ナノメートル以下、約３３ナノメートル以下、約３２ナノメートル以下またはさらに約３１ナノメートル以下の厚さを有し得る。第１の機能層４３４が、上記の最小値および最大値のうちのいずれかの間の範囲内の厚さを有し得ることが認められるであろう。第１の機能層４３４が、上記の最小値および最大値のうちのいずれかの間の任意の値の厚さを有し得ることがさらに認められるであろう。
【００７７】
他の実施形態によると、第１の遮蔽体層４３２は、ＮｉＣｒを含み得る。さらに別の実施形態によると、第１の遮蔽体層４３２は、本質的にＮｉＣｒからなり得る。さらに別の実施形態によると、第１遮蔽体層４３２は、ＮｉＣｒ層と呼ばれ得る。
【００７８】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００７９】
さらに別の実施形態によると、第１の遮蔽体層４３２は、特定の厚さを有し得る。例えば、第１の遮蔽体層４３２は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第１の遮蔽体層１３２は、少なくとも約０．１ナノメートル、例えば、少なくとも約０．２ナノメートル、少なくとも約０．３ナノメートル、少なくとも約０．４ナノメートルの厚さを有し得る。第１の遮蔽体層４３２が、上記の最小値および最大値のうちのいずれかの間の範囲内の厚さを有し得ることが認められるであろう。第１の遮蔽体層４３２が、上記の最小値および最大値のうちのいずれかの間の任意の値の厚さを有し得ることがさらに認められるであろう。
【００８０】
別の実施形態によると、第２の遮蔽体層４３６は、ＮｉＣｒを含み得る。さらに別の実施形態によると、第２の遮蔽体層４３６は、本質的にＮｉＣｒからなり得る。さらに別の実施形態によると、第２の遮蔽体層４３６は、ＮｉＣｒ層と呼ばれ得る。
【００８１】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００８２】
さらに別の実施形態によると、第２の遮蔽体層４３６は、特定の厚さを有し得る。例えば、第２の遮蔽体層４３６は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第２の遮蔽体層４３６は、少なくとも約０．１ナノメートル、例えば、少なくとも約０．２ナノメートル、少なくとも約０．３ナノメートル、少なくとも約０．４ナノメートルの厚さを有し得る。第２の遮蔽体層４３６が、上記の最小値および最大値のうちのいずれかの間の範囲内の厚さを有し得ることが認められるであろう。第２の遮蔽体層４３６が、上記の最小値および最大値のうちのいずれかの間の任意の値の厚さを有し得ることがさらに認められるであろう。
【００８３】
特定の実施形態によると、第２の機能層４７４は、銀を含み得る。さらに別の実施形態によると、第２の機能層４７４は、本質的に銀からなり得る。さらに他の実施形態によると、第２の機能層４７４は、銀層であり得る。
【００８４】
さらに他の実施形態によると、第２の機能層４７４は、特定の厚さを有し得る。例えば、第２の機能層４７４は、少なくとも約５ナノメートル、例えば、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートル、少なくとも約２０ナノメートル、少なくとも約２５ナノメートル、少なくとも約３０ナノメートルまたはさらに少なくとも約３５ナノメートル等の厚さを有し得る。さらに別の実施形態によると、第２の機能層４７４は、約４０ナノメートル以下、例えば、約３９ナノメートル以下、約３８ナノメートル以下、約３７ナノメートル以下、約３６ナノメートル以下、約３５ナノメートル以下、約３４ナノメートル以下、約３３ナノメートル以下、約３２ナノメートル以下またはさらに約３１ナノメートル以下の厚さを有し得る。第２の機能層４７４が、上記の最小値および最大値のうちのいずれかの間の範囲内の厚さを有し得ることが認められるであろう。第２の機能層４７４が、上記の最小値および最大値のうちのいずれかの間の任意の値の厚さを有し得ることがさらに認められるであろう。
【００８５】
別の実施形態によると、第３の遮蔽体層４７２は、ＮｉＣｒを含み得る。さらに別の実施形態によると、第３の遮蔽体層４７２は、本質的にＮｉＣｒからなり得る。さらに別の実施形態によると、第３の遮蔽体層４７２は、ＮｉＣｒ層と呼ばれ得る。
【００８６】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００８７】
さらに別の実施形態によると、第３の遮蔽体層４７２は、特定の厚さを有し得る。例えば、第３の遮蔽体層４７２は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第３の遮蔽体層４７２は、少なくとも約０．１ナノメートル、例えば、少なくとも約０．２ナノメートル、少なくとも約０．３ナノメートル、少なくとも約０．４ナノメートルの厚さを有し得る。第３の遮蔽体層４７２が、上記の最小値および最大値のうちのいずれかの間の範囲内の厚さを有し得ることが認められるであろう。第３の遮蔽体層４７２が、上記の最小値および最大値のうちのいずれかの間の任意の値の厚さを有し得ることがさらに認められるであろう。
【００８８】
別の実施形態によると、第４の遮蔽体層４７６は、ＮｉＣｒを含み得る。さらに別の実施形態によると、第４の遮蔽体層４７６は、本質的にＮｉＣｒからなり得る。さらに別の実施形態によると、第４の遮蔽体層４７６は、ＮｉＣｒ層と呼ばれ得る。
【００８９】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【００９０】
さらに別の実施形態によると、第４の遮蔽体層４７６は、特定の厚さを有し得る。例えば、第４の遮蔽体層４７６は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下またはさらに約０．２ナノメートル以下の厚さを有し得る。さらに別の実施形態によると、第４の遮蔽体層４７６は、少なくとも約０．１ナノメートル、例えば、少なくとも約０．２ナノメートル、少なくとも約０．３ナノメートル、少なくとも約０．４ナノメートルの厚さを有し得る。第４の遮蔽体層４７６が、上記の最小値および最大値のうちのいずれかの間の範囲内の厚さを有し得ることが認められるであろう。第４の遮蔽体層４７６が、最小値および最大値のうちのいずれかの間の任意の値の厚さを有し得ることがさらに認められるであろう。
【００９１】
一定の実施形態によると、第１の誘電体層４５０は、誘電体材料を含み得る。さらに他の実施形態によると、第１の誘電体層４５０は、本質的に誘電体材料からなり得る。第１の誘電体層４５０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第１の誘電体層４５０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第１の誘電体層４５０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【００９２】
さらに別の実施形態によると、第１の誘電体層４５０は、特定の厚さを有し得る。例えば、第１の誘電体層４５０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第１の誘電体層４５０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第１の誘電体層４５０が、上記の最小値および最大値のうちのいずれかの間の範囲内の厚さを有し得ることが認められるであろう。第１の誘電体層４５０が、上記の最小値および最大値のうちのいずれかの間の任意の値の厚さを有し得ることがさらに認められるであろう。
【００９３】
第１の誘電体層４５０が複数の誘電体層を含み得ることが認められるであろう。第１の誘電体層４５０を構成する任意の誘電体層が、第１の誘電体層４５０を参照して本明細書に説明されている特徴のいずれかを有し得ることがさらに認められるであろう。
【００９４】
さらに別の実施形態によると、複合窓フィルム４００は、特定の厚さ比ＴＨＢＬ１／ＴＨＦＬ１を有し得、ＴＨＢＬ１は、第１の遮蔽体層４３２の厚さであり、ＴＨＦＬ１は、第１の機能層４３４の厚さである。例えば、複合窓フィルム４００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ１／ＴＨＦＬ１を有し得る。さらに別の実施形態によると、複合窓フィルム１００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ１／ＴＨＦＬ１を有し得る。複合窓フィルム４００が、上記の最小値および最大値のうちのいずれかの間の範囲内の任意の値の比ＴＨＢＬ１／ＴＨＦＬ１を有し得ることが認められるであろう。複合窓フィルム４００が、上記の最小値および最大値のうちのいずれかの間の任意の値の比ＴＨＢＬ１／ＴＨＦＬ１を有し得ることがさらに認められるであろう。
【００９５】
さらに別の実施形態によると、複合窓フィルム４００は、特定の厚さ比ＴＨＢＬ２／ＴＨＦＬ１を有し得、ＴＨＢＬ２は、第２の遮蔽体層４３６の厚さであり、ＴＨＦＬ１は、第１の機能層４３４の厚さである。例えば、複合窓フィルム４００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ２／ＴＨＦＬ１を有し得る。さらに別の実施形態によると、複合窓フィルム１００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ２／ＴＨＦＬ１を有し得る。複合窓フィルム４００が、上記の最小値および最大値のうちのいずれかの間の範囲内の任意の値の比ＴＨＢＬ２／ＴＨＦＬ１を有し得ることが認められるであろう。複合窓フィルム４００が、上記の最小値および最大値のうちのいずれかの間の任意の値の比ＴＨＢＬ２／ＴＨＦＬ１を有し得ることがさらに認められるであろう。
【００９６】
さらに別の実施形態によると、複合窓フィルム４００は、特定の厚さ比ＴＨＢＬ３／ＴＨＦＬ２を有し得、ＴＨＢＬ３は、第３の遮蔽体層４７２の厚さであり、ＴＨＦＬ２は、第２の機能層４７４の厚さである。例えば、複合窓フィルム４００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ３／ＴＨＦＬ２を有し得る。さらに別の実施形態によると、複合窓フィルム４００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ３／ＴＨＦＬ２を有し得る。複合窓フィルム４００が、上記の最小値および最大値のうちのいずれかの間の範囲内の任意の値の比ＴＨＢＬ３／ＴＨＦＬ２を有し得ることが認められるであろう。複合窓フィルム４００が、上記の最小値および最大値のうちのいずれかの間の任意の値の比ＴＨＢＬ３／ＴＨＦＬ２を有し得ることがさらに認められるであろう。
【００９７】
さらに別の実施形態によると、複合窓フィルム４００は、特定の厚さ比ＴＨＢＬ４／ＴＨＦＬ２を有し得、ＴＨＢＬ４は、第４の遮蔽体層４７６の厚さであり、ＴＨＦＬ２は、第２の機能層４７４の厚さである。例えば、複合窓フィルム４００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ４／ＴＨＦＬ２を有し得る。さらに別の実施形態によると、複合窓フィルム４００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ４／ＴＨＦＬ２を有し得る。複合窓フィルム４００が、上記の最小値および最大値のうちのいずれかの間の範囲内の任意の値の比ＴＨＢＬ４／ＴＨＦＬ２を有し得ることが認められるであろう。複合窓フィルム４００が、上記の最小値および最大値のうちのいずれかの間の任意の値の比ＴＨＢＬ４／ＴＨＦＬ２を有し得ることがさらに認められるであろう。
【００９８】
さらに他の実施形態によると、複合窓フィルム４００は、特定のＶＬＴを有し得る。例えば、複合窓フィルム４００は、少なくとも約１０％、少なくとも約１５％、少なくとも約２０％、少なくとも約２５％、少なくとも約３０％、少なくとも約３５％、少なくとも約４０％、少なくとも約４５％、少なくとも約５０％、少なくとも約５５％、少なくとも約６０％、少なくとも約６５％、少なくとも約７０％、少なくとも約７５％、少なくとも約８０％、少なくとも約８５％、少なくとも約８５％、またはさらに少なくとも約９０％のＶＬＴを有し得る。さらに別の実施形態によると、複合窓フィルム４００は、約９９％以下のＶＬＴを有し得る。複合窓フィルム４００が、上記の最小値および最大値のうちのいずれかの間の範囲内のＶＬＴを有し得ることが認められるであろう。複合窓フィルム４００が、上記の最小値および最大値のうちのいずれかの間の任意の値のＶＬＴを有することがさらに認められるであろう。
【００９９】
さらに別の実施形態によると、複合窓フィルム４００は、特定のＴＳＥＲを有し得る。例えば、複合窓フィルム４００は、少なくとも約４０％、例えば、少なくとも約４５％、少なくとも約５０％、少なくとも約５５％、少なくとも約６０％、少なくとも約６５％またはさらに少なくとも約７０％のＴＳＥＲを有し得る。さらに他の実施形態によると、複合窓フィルム４００は、約８５％以下、例えば、約８０％以下、約７５％以下またはさらには約７０％以下のＴＳＥＲを有し得る。複合窓フィルム４００が、上記の最小値および最大値のうちのいずれかの間の範囲内のＴＳＥＲを有し得ることが認められるであろう。複合窓フィルム４００が、上記の最小値および最大値のうちのいずれかの間の任意の値のＴＳＥＲを有し得ることがさらに認められるであろう。
【０１００】
さらに他の実施形態によると、複合窓フィルム４００は、特定の日照調整比ＶＬＴ／（１００％−ＴＳＥＲ）を有し得る。例えば、複合窓フィルム４００は、少なくとも約０．５、例えば、少なくとも約０．６、少なくとも約０．７、少なくとも約０．８、少なくとも約０．９、少なくとも約１．０、少なくとも約１．１、少なくとも約１．２、少なくとも約１．３、少なくとも約１．４またはさらに少なくとも約１．５の日照調整比を有し得る。さらに他の実施形態によると、複合窓フィルム４００は、約２．０以下、例えば、約１．９以下、約１．８以下、約１．７以下またはさらに約１．６以下の日照調整比を有し得る。複合窓フィルム４００が、上記の最小値および最大値のうちのいずれかの間の範囲内の日照調整比を有し得ることが認められるであろう。複合窓フィルム４００が、上記の最小値および最大値のうちのいずれかの間の任意の値の日照調整比を有し得ることがさらに認められるであろう。
【０１０１】
図５は、複合窓フィルム５００の別の例の一部分の断面図の例示を含む。図５に示されるように、複合窓フィルム５００は、第１の透明基板５１０と、第１の赤外線反射スタック５３０と、第２の赤外線反射スタック５７０と、その第１の赤外線反射スタック５３０と第２の赤外線反射スタック５７０との間に位置する第１の誘電体層５５０と、第１の赤外線反射スタック５３０、第２の赤外線反射スタック５７０および第１の誘電体層５５０が全て、第１の透明基板５１０と第２の透明基板５９０との間に位置するようにフィルム内に位置する第２の透明基板５９０と、を含み得る。第１の赤外線反射スタック５３０は、第１の遮蔽体層５３２、第２の遮蔽体層５３６、および第１の機能層５３４を含み得る。第１の遮蔽体層５３２は、ＮｉＣｒを含み得、少なくとも約０．２ｎｍかつ約５ｎｍ以下の厚さを有し得る。第２の遮蔽体層５３６は、ＮｉＣｒを含み得、少なくとも約０．２ｎｍかつ約５ｎｍ以下の厚さを有し得る。第１の機能層５３４は、銀を含み得る。第２の赤外線反射スタック５７０は、第３の遮蔽体層５７２、第４の遮蔽体層５７６、および第２の機能層５７４を含み得る。第３の遮蔽体層５７２は、ＮｉＣｒを含み得、少なくとも約０．２ｎｍかつ約５ｎｍ以下の厚さを有し得る。第２の遮蔽体層５７６は、ＮｉＣｒを含み得、少なくとも約０．２ｎｍかつ約５ｎｍ以下の厚さを有し得る。第２の機能層５７４は、銀を含み得る。
【０１０２】
複合窓フィルム５００および複合窓フィルム５００を参照して説明される全ての層が、図４の対応する層を参照して本明細書で説明された特徴のいずれかを有し得ることが認められるであろう。
【０１０３】
特定の実施形態によると、第２の透明基板５９０は、ポリマー材料を含み得る。別の特定の実施形態によると、第２の透明基板５９０は、ポリマー材料からなり得る。さらに他の実施形態によると、第２の透明基板５９０は、ポリマー基板層であり得る。特定の実施形態によると、ポリマー基板層は、任意の望ましいポリマー材料を含み得る。
【０１０４】
さらに他の実施形態によると、第２の透明基板５９０は、ポリエチレンテレフタレート（ＰＥＴ）材料を含み得る。他の特定の実施形態によると、第２の透明基板５９０は、ＰＥＴ材料からなり得る。さらに他の実施形態によると、第２の透明基板５９０は、ＰＥＴ基板層であり得る。特定の実施形態によると、ＰＥＴ基板層は、任意の望ましいポリマー材料を含み得る。
【０１０５】
さらに別の実施形態によると、第２の透明基板５９０は、ガラス材料を含み得る。さらに別の実施形態によると、第２の透明基板５９０は、ガラス材料からなり得る。さらに別の実施形態によると、第２の透明基板５９０は、ガラス基板層であり得る。さらに他の実施形態によると、ガラス材料は、任意の望ましいガラス材料を含み得る。
【０１０６】
さらに他の実施形態によると、第２の透明基板５９０がポリマー基板層であるとき、それは、特定の厚さを有し得る。例えば、第２の透明基板５９０は、少なくとも約１０ミクロン、例えば、少なくとも約１５ミクロン、少なくとも約２０ミクロン、少なくとも約２５ミクロン、少なくとも約３０ミクロン、少なくとも約３５ミクロン、少なくとも約４０ミクロン、少なくとも約４５ミクロン、少なくとも約５０ミクロン、少なくとも約７５ミクロン、少なくとも約１００ミクロン、またはさらに少なくとも約１２５ミクロンの厚さを有し得る。さらに別の実施形態によると、第２の透明基板５９０は、約２５０ミクロン以下、例えば、約２４５ミクロン以下、約２４０ミクロン以下、約２３５ミクロン以下、約２３０ミクロン以下、約２２５ミクロン以下、約２２０ミクロン以下、約２１５ミクロン以下、約２１０ミクロン以下、約２０５ミクロン以下、約２００ミクロン以下、約１７５ミクロン以下、またはさらに約１５０ミクロン以下等の厚さを有し得る。第２の透明基板５９０が、上記の最小値および最大値のうちのいずれかの間の範囲内の厚さを有し得ることが認められるであろう。第２の透明基板５９０が、上記の最小値および最大値のうちのいずれかの間の任意の値の厚さを有し得ることがさらに認められるであろう。
【０１０７】
図６は、複合窓フィルム６００の別の例の一部分の断面図の例示を含む。図３に示されるように、複合フィルム６００は、第１の透明基板６１０と、第１の赤外線反射スタック６３０と、第２の赤外線反射スタック６７０と、その第１の赤外線反射スタック６３０と第２の赤外線反射スタック６７０との間に位置する第１の誘電体層６５０と、第１の赤外線反射スタック６３０が第１の誘電体層６５０と第２の誘電体層６２０との間に位置するように位置する第２の誘電体層６２０と、第２の赤外線反射スタック６７０が第１の誘電体層６５０と第３の誘電体層６８０との間に位置するように位置する第３の誘電体層６８０と、第１の赤外線反射スタック６３０、第２の赤外線反射スタック６７０、第１の誘電体層６５０、第２の誘電体層６２０および第３の誘電体層６８０が全て、第１の透明基板６１０と第２の透明基板６９０との間に位置するように複合フィルム６００内に位置する第２の透明基板６９０と、を含み得る。第１の赤外線反射スタック６３０は、第１の遮蔽体層６３２、第２の遮蔽体層６３６、および第１の機能層６３４を含み得る。第１の遮蔽体層６３２は、ＮｉＣｒを含み得、少なくとも約０．２ｎｍかつ約５ｎｍ以下の厚さを有し得る。第２の遮蔽体層６３６は、ＮｉＣｒを含み得、少なくとも約０．２ｎｍかつ約５ｎｍ以下の厚さを有し得る。第１の機能層６３４は、銀を含み得る。第２の赤外線反射スタック６７０は、第３の遮蔽体層６７２、第４の遮蔽体層６７６、および第２の機能層６７４を含み得る。第３の遮蔽体層６７２は、ＮｉＣｒを含み得、少なくとも約０．２ｎｍかつ約５ｎｍ以下の厚さを有し得る。第２の遮蔽体層６７６は、ＮｉＣｒを含み得、少なくとも約０．２ｎｍかつ約５ｎｍ以下の厚さを有し得る。第２の機能層６７４は、銀を含み得る。
【０１０８】
複合窓フィルム６００および複合窓フィルム６００を参照して説明される全ての層が、図４または５の対応する層を参照して本明細書で説明された特徴のいずれかを有し得ることが認められるであろう。
【０１０９】
一定の実施形態によると、第２の誘電体層６２０は、誘電体材料を含み得る。さらに他の実施形態によると、第２の誘電体層６２０は、本質的に誘電体材料からなり得る。第２の誘電体層６２０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第２の誘電体層６２０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第２の誘電体層６２０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【０１１０】
さらに別の実施形態によると、第２の誘電体層６２０は、特定の厚さを有し得る。例えば、第２の誘電体層６２０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第２の誘電体層６２０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第２の誘電体層６２０が、上記の最小値および最大値のうちのいずれかの間の範囲内の厚さを有し得ることが認められるであろう。第２の誘電体層６２０が、上記の最小値および最大値のうちのいずれかの間の任意の値の厚さを有し得ることがさらに認められるであろう。
【０１１１】
第２の誘電体層６２０が複数の誘電体層を含み得ることが認められるであろう。第２の誘電体層６２０を構成する任意の誘電体層が、第２の誘電体層６２０を参照して本明細書に説明されている特徴のいずれかを有し得ることがさらに認められるであろう。
【０１１２】
一定の実施形態によると、第３の誘電体層６８０は、誘電体材料を含み得る。さらに他の実施形態によると、第３の誘電体層６８０は、本質的に誘電体材料からなり得る。第３の誘電体層３８０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第３の誘電体層６８０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第３の誘電体層６８０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【０１１３】
さらに別の実施形態によると、第３の誘電体層６８０は、特定の厚さを有し得る。例えば、第３の誘電体層６８０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第３の誘電体層６８０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第３の誘電体層６８０が、上記の最小値および最大値のうちのいずれかの間の範囲内の厚さを有し得ることが認められるであろう。第３の誘電体層６８０が、上記の最小値および最大値のうちのいずれかの間の任意の値の厚さを有し得ることがさらに認められるであろう。
【０１１４】
第３の誘電体層６８０が複数の誘電体層を含み得ることが認められるであろう。第３の誘電体層６８０を構成する任意の誘電体層が、第３の誘電体層６８０を参照して本明細書に説明されている特徴のいずれかを有し得ることがさらに認められるであろう。
【０１１５】
図７は、サンルーフ上での適用のために構成された複合窓フィルム７００の一例の一部分の断面図の例示を含む。図７に示されるように、複合窓フィルム７００は、第１の透明基板７１０と、第１の赤外線反射スタック７３０と、第２の赤外線反射スタック７７０と、その第１の赤外線反射スタック７３０と第２の赤外線反射スタック７７０との間に位置する第１の誘電体層７５０と、を含み得る。第１の赤外線反射スタック７３０は、第１の遮蔽体層７３２、第２の遮蔽体層７３６、および第１の機能層７３４を含み得る。第１の遮蔽体層７３２は、ＮｉＣｒを含み得、少なくとも約１ｎｍかつ約５ｎｍ以下の厚さを有し得る。第２の遮蔽体層７３６は、ＮｉＣｒを含み得、少なくとも約１ｎｍかつ約５ｎｍ以下の厚さを有し得る。第１の機能層７３４は、銀を含み得る。第２の赤外線反射スタック７７０は、第３の遮蔽体層７７２、第４の遮蔽体層７７６、および第２の機能層７７４を含み得る。第３の遮蔽体層７７２は、ＮｉＣｒを含み得、少なくとも約１ｎｍかつ約５ｎｍ以下の厚さを有し得る。第４の遮蔽体層７７６は、ＮｉＣｒを含み得、少なくとも約１ｎｍかつ約５ｎｍ以下の厚さを有し得る。第２の機能層７７４は、銀を含み得る。
【０１１６】
特定の実施形態によると、第１の透明基板７１０は、ポリマー材料を含み得る。別の特定の実施形態によると、第１の透明基板７１０は、ポリマー材料からなり得る。さらに他の実施形態によると、第１の透明基板７１０は、ポリマー基板層であり得る。特定の実施形態によると、ポリマー基板層は、任意の望ましいポリマー材料を含み得る。
【０１１７】
さらに他の実施形態によると、第１の透明基板７１０は、ポリエチレンテレフタレート（ＰＥＴ）材料を含み得る。別の特定の実施形態によると、第１の透明基板７１０は、ＰＥＴ材料からなり得る。さらに他の実施形態によると、第１の透明基板７１０は、ＰＥＴ基板層であり得る。特定の実施形態によると、ＰＥＴ基板層は、任意の望ましいポリマー材料を含み得る。
【０１１８】
さらに別の実施形態によると、第１の透明基板７１０は、ガラス材料を含み得る。さらに別の実施形態によると、第１の透明基板７１０は、ガラス材料からなり得る。さらに別の実施形態によると、第１の透明基板７１０は、ガラス基板層であり得る。さらに他の実施形態によると、ガラス材料は、任意の望ましいガラス材料を含み得る。
【０１１９】
さらに他の実施形態によると、第１の透明基板７１０がポリマー基板層であるとき、それは、特定の厚さを有し得る。例えば、第１の透明基板７１０は、少なくとも約１０ミクロン、例えば、少なくとも約１５ミクロン、少なくとも約２０ミクロン、少なくとも約２５ミクロン、少なくとも約３０ミクロン、少なくとも約３５ミクロン、少なくとも約４０ミクロン、少なくとも約４５ミクロン、少なくとも約５０ミクロン、少なくとも約７５ミクロン、少なくとも約１００ミクロンまたはさらに少なくとも約１２５ミクロンの厚さを有し得る。さらに別の実施形態によると、第１の透明基板７１０は、約２５０ミクロン以下、例えば、約２４５ミクロン以下、約２４０ミクロン以下、約２３５ミクロン以下、約２３０ミクロン以下、約２２５ミクロン以下、約２２０ミクロン以下、約２１５ミクロン以下、約２１０ミクロン以下、約２０５ミクロン以下、約２００ミクロン以下、約１７５ミクロン以下、またはさらに約１５０ミクロン以下等の厚さを有し得る。第１の透明基板７１０が、上記の最小値および最大値のうちのいずれかの間の範囲内の厚さを有し得ることが認められるであろう。第１の透明基板７１０が、上記の最小値および最大値のうちのいずれかの間の任意の値の厚さを有し得ることがさらに認められるであろう。
【０１２０】
第１の透明基板７１０がガラス基板層であるとき、それが任意の所望される厚さを有し得ることがさらに認められるであろう。
【０１２１】
特定の実施形態によると、第１の機能層７３４は、銀を含み得る。さらに別の実施形態によると、第１の機能層７３４は、本質的に銀からなり得る。さらに別の実施形態によると、第１の機能層７３４は、銀層であり得る。
【０１２２】
さらに他の実施形態によると、第１の機能層７３４は、特定の厚さを有し得る。例えば、第１の機能層７３４は、少なくとも約８ナノメートル、例えば、少なくとも約９ナノメートル、少なくとも約１０ナノメートルまたはさらに少なくとも約１２ナノメートルの厚さを有し得る。さらに別の実施形態によると、第１の機能層７３４は、約１３ナノメートル以下、例えば、約１２ナノメートル以下またはさらに約１１ナノメートル以下の厚さを有し得る。第１の機能層７３４が、上記の最小値および最大値のうちのいずれかの間の範囲内の厚さを有し得ることが認められるであろう。第１の機能層７３４が、上記の最小値および最大値のうちのいずれかの間の任意の値の厚さを有し得ることがさらに認められるであろう。
【０１２３】
他の実施形態によると、第１の遮蔽体層７３２は、ＮｉＣｒを含み得る。さらに別の実施形態によると、第１の遮蔽体層７３２は、本質的にＮｉＣｒからなり得る。さらに別の実施形態によると、第１遮蔽体層７３２は、ＮｉＣｒ層と呼ばれ得る。
【０１２４】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【０１２５】
さらに別の実施形態によると、第１の遮蔽体層７３２は、特定の厚さを有し得る。例えば、第１の遮蔽体層７３２は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下またはさらに約２．０ナノメートル以下の厚さを有し得る。さらに別の実施形態によると、第１の遮蔽体層１３２は、少なくとも約１ナノメートル、例えば、少なくとも約１．２ナノメートル、少なくとも約１．３ナノメートルまたはさらに少なくとも約１．４ナノメートルの厚さを有し得る。第１の遮蔽体層７３２が、上記の最小値および最大値のうちのいずれかの間の範囲内の厚さを有し得ることが認められるであろう。第１の遮蔽体層７３２が、上記の最小値および最大値のうちのいずれかの間の任意の値の厚さを有し得ることがさらに認められるであろう。
【０１２６】
別の実施形態によると、第２の遮蔽体層７３６は、ＮｉＣｒを含み得る。さらに別の実施形態によると、第２の遮蔽体層７３６は、本質的にＮｉＣｒからなり得る。さらに別の実施形態によると、第２の遮蔽体層７３６は、ＮｉＣｒ層と呼ばれ得る。
【０１２７】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【０１２８】
さらに別の実施形態によると、第２の遮蔽体層７３６は、特定の厚さを有し得る。例えば、第２の遮蔽体層７３６は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下またはさらに約２．０ナノメートル以下の厚さを有し得る。さらに別の実施形態によると、第２の遮蔽体層７３６は、少なくとも約１ナノメートル、例えば、少なくとも約１．２ナノメートル、少なくとも約１．３ナノメートルまたはさらに少なくとも約１．４ナノメートルの厚さを有し得る。第２の遮蔽体層７３６が、上記の最小値および最大値のうちのいずれかの間の範囲内の厚さを有し得ることが認められるであろう。第２の遮蔽体層７３６が、上記の最小値および最大値のうちのいずれかの間の任意の値の厚さを有し得ることがさらに認められるであろう。
【０１２９】
特定の実施形態によると、第２の機能層７７４は、銀を含み得る。さらに別の実施形態によると、第２の機能層７７４は、本質的に銀からなり得る。さらに他の実施形態によると、第２の機能層７７４は、銀層であり得る。
【０１３０】
さらに他の実施形態によると、第２の機能層７７４は、特定の厚さを有し得る。例えば、第２の機能層７７４は、少なくとも約８ナノメートル、例えば、少なくとも約９ナノメートル、少なくとも約１０ナノメートル、少なくとも約１１ナノメートルまたはさらに少なくとも約１２ナノメートルの厚さを有し得る。さらに別の実施形態によると、第２の機能層７７４は、約１３ナノメートル以下、例えば、約１２ナノメートル以下またはさらに約１１ナノメートル以下の厚さを有し得る。第２の機能層７７４が、上記の最小値および最大値のうちのいずれかの間の範囲内の厚さを有し得ることが認められるであろう。第２の機能層７７４が、上記の最小値および最大値のうちのいずれかの間の任意の値の厚さを有し得ることがさらに認められるであろう。
【０１３１】
別の実施形態によると、第３の遮蔽体層７７２は、ＮｉＣｒを含み得る。さらに別の実施形態によると、第３の遮蔽体層７７２は、本質的にＮｉＣｒからなり得る。さらに別の実施形態によると、第３の遮蔽体層７７２は、ＮｉＣｒ層と呼ばれ得る。
【０１３２】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【０１３３】
さらに別の実施形態によると、第３の遮蔽体層７７２は、特定の厚さを有し得る。例えば、第３の遮蔽体層７７２は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下またはさらに約２．０ナノメートル以下の厚さを有し得る。さらに別の実施形態によると、第３の遮蔽体層７７２は、少なくとも約１ナノメートル、例えば、少なくとも約１．２ナノメートル、少なくとも約１．３ナノメートル、少なくとも約１．４ナノメートルの厚さを有し得る。第３の遮蔽体層７７２が、上記の最小値および最大値のうちのいずれかの間の範囲内の厚さを有し得ることが認められるであろう。第３の遮蔽体層７７２が、上記の最小値および最大値のうちのいずれかの間の任意の値の厚さを有し得ることがさらに認められるであろう。
【０１３４】
別の実施形態によると、第４の遮蔽体層７７６は、ＮｉＣｒを含み得る。さらに別の実施形態によると、第４の遮蔽体層７７６は、本質的にＮｉＣｒからなり得る。さらに別の実施形態によると、第４の遮蔽体層７７６は、ＮｉＣｒ層と呼ばれ得る。
【０１３５】
さらに他の実施形態によると、ＮｉＣｒは、ＮｉＣｒ合金の総重量に対して特定の重量パーセントのＮｉ、およびＮｉＣｒの総重量に対しての特定の重量パーセントのＣｒを有するように説明される特定の合金組成を有し得る。特定の実施形態によると、ＮｉＣｒ合金組成は、ＮｉＣｒの総重量に対して８０重量％のＮｉ、およびＮｉＣｒの総重量に対して２０重量％のＣｒであり得る。
【０１３６】
さらに別の実施形態によると、第４の遮蔽体層７７６は、特定の厚さを有し得る。例えば、第４の遮蔽体層７７６は、約５ナノメートル以下、例えば、約４．５ナノメートル以下、約４ナノメートル以下、約３．５ナノメートル以下、約３ナノメートル以下、約２．８ナノメートル以下、約２．６ナノメートル以下、約２．４ナノメートル以下、約２．２ナノメートル以下またはさらに約２．０ナノメートル以下の厚さを有し得る。さらに別の実施形態によると、第４の遮蔽体層７７６は、少なくとも約１ナノメートル、例えば、少なくとも約１．２ナノメートル、少なくとも約１．３ナノメートル、少なくとも約１．４ナノメートルの厚さを有し得る。第４の遮蔽体層７７６が、上記の最小値および最大値のうちのいずれかの間の範囲内の厚さを有し得ることが認められるであろう。第４の遮蔽体層７７６が、最小値および最大値のうちのいずれかの間の任意の値の厚さを有し得ることがさらに認められるであろう。
【０１３７】
一定の実施形態によると、第１の誘電体層７５０は、誘電体材料を含み得る。さらに他の実施形態によると、第１の誘電体層７５０は、本質的に誘電体材料からなり得る。第１の誘電体層７５０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第１の誘電体層７５０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第１の誘電体層７５０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【０１３８】
さらに別の実施形態によると、第１の誘電体層７５０は、特定の厚さを有し得る。例えば、第１の誘電体層７５０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第１の誘電体層７５０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第１の誘電体層７５０が、上記の最小値および最大値のうちのいずれかの間の範囲内の厚さを有し得ることが認められるであろう。第１の誘電体層７５０が、上記の最小値および最大値のうちのいずれかの間の任意の値の厚さを有し得ることがさらに認められるであろう。
【０１３９】
第１の誘電体層７５０が複数の誘電体層を含み得ることが認められるであろう。第１の誘電体層７５０を構成する任意の誘電体層が、第１の誘電体層７５０を参照して本明細書に説明されている特徴のいずれかを有し得ることがさらに認められるであろう。
【０１４０】
さらに別の実施形態によると、複合窓フィルム７００は、特定の厚さ比ＴＨＢＬ１／ＴＨＦＬ１を有し得、ＴＨＢＬ１は、第１の遮蔽体層７３２の厚さであり、ＴＨＦＬ１は、第１の機能層７３４の厚さである。例えば、複合窓フィルム７００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ１／ＴＨＦＬ１を有し得る。さらに別の実施形態によると、複合窓フィルム７００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ１／ＴＨＦＬ１を有し得る。複合窓フィルム７００が、上記の最小値および最大値のうちのいずれかの間の範囲内の任意の値の比ＴＨＢＬ１／ＴＨＦＬ１を有し得ることが認められるであろう。複合窓フィルム７００が、上記の最小値および最大値のうちのいずれかの間の任意の値の比ＴＨＢＬ１／ＴＨＦＬ１を有し得ることがさらに認められるであろう。
【０１４１】
さらに別の実施形態によると、複合窓フィルム７００は、特定の厚さ比ＴＨＢＬ２／ＴＨＦＬ１を有し得、ＴＨＢＬ２は、第２の遮蔽体層７３６の厚さであり、ＴＨＦＬ１は、第１の機能層７３４の厚さである。例えば、複合窓フィルム７００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ２／ＴＨＦＬ１を有し得る。さらに別の実施形態によると、複合窓フィルム７００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ２／ＴＨＦＬ１を有し得る。複合窓フィルム７００が、上記の最小値および最大値のうちのいずれかの間の範囲内の任意の値の比ＴＨＢＬ２／ＴＨＦＬ１を有し得ることが認められるであろう。複合窓フィルム７００が、上記の最小値および最大値のうちのいずれかの間の任意の値の比ＴＨＢＬ２／ＴＨＦＬ１を有し得ることがさらに認められるであろう。
【０１４２】
さらに別の実施形態によると、複合窓フィルム７００は、特定の厚さ比ＴＨＢＬ３／ＴＨＦＬ２を有し得、ＴＨＢＬ３は、第３の遮蔽体層７７２の厚さであり、ＴＨＦＬ２は、第２の機能層７７４の厚さである。例えば、複合窓フィルム７００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ３／ＴＨＦＬ２を有し得る。さらに別の実施形態によると、複合窓フィルム７００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ３／ＴＨＦＬ２を有し得る。複合窓フィルム７００が、上記の最小値および最大値のうちのいずれかの間の範囲内の任意の値の比ＴＨＢＬ３／ＴＨＦＬ２を有し得ることが認められるであろう。複合窓フィルム７００が、上記の最小値および最大値のうちのいずれかの間の任意の値の比ＴＨＢＬ３／ＴＨＦＬ２を有し得ることがさらに認められるであろう。
【０１４３】
さらに別の実施形態によると、複合窓フィルム７００は、特定の厚さ比ＴＨＢＬ４／ＴＨＦＬ２を有し得、ＴＨＢＬ４は、第４の遮蔽体層７７６の厚さであり、ＴＨＦＬ２は、第２の機能層７７４の厚さである。例えば、複合窓フィルム７００は、約０．５以下、例えば、約０．４５以下、約０．４以下、約０．３５以下、約０．３以下、約０．２５以下、約０．２以下、約０．１５以下、約０．１以下、またはさらに約０．０５以下の比ＴＨＢＬ４／ＴＨＦＬ２を有し得る。さらに別の実施形態によると、複合窓フィルム７００は、少なくとも約０．０１、例えば、少なくとも約０．０２、少なくとも約０．０３、少なくとも約０．０４、少なくとも約０．０５、少なくとも約０．０６、少なくとも約０．０７、少なくとも約０．０８、少なくとも約０．０９、またはさらに少なくとも約０．１の比ＴＨＢＬ４／ＴＨＦＬ２を有し得る。複合窓フィルム７００が、上記の最小値および最大値のうちのいずれかの間の範囲内の任意の値の比ＴＨＢＬ４／ＴＨＦＬ２を有し得ることが認められるであろう。複合窓フィルム７００が、上記の最小値および最大値のうちのいずれかの間の任意の値の比ＴＨＢＬ４／ＴＨＦＬ２を有し得ることがさらに認められるであろう。
【０１４４】
さらに他の実施形態によると、複合窓フィルム７００は、特定のＶＬＴを有し得る。例えば、複合窓フィルム７００は、少なくとも約１０％、少なくとも約１５％、少なくとも約２０％、少なくとも約２５％、少なくとも約３０％、少なくとも約３５％、少なくとも約４０％、少なくとも約４５％、少なくとも約５０％、少なくとも約５５％、少なくとも約６０％、少なくとも約６５％、少なくとも約７０％、少なくとも約７５％、少なくとも約８０％、少なくとも約８５％、少なくとも約８５％、またはさらに少なくとも約９０％のＶＬＴを有し得る。さらに別の実施形態によると、複合窓フィルム４００は、約９９％以下のＶＬＴを有し得る。複合窓フィルム７００が、上記の最小値および最大値のうちのいずれかの間の範囲内のＶＬＴを有し得ることが認められるであろう。複合窓フィルム７００が、上記の最小値および最大値のうちのいずれかの間の任意の値のＶＬＴを有することがさらに認められるであろう。
【０１４５】
さらに別の実施形態によると、複合窓フィルム７００は、特定のＴＳＥＲを有し得る。例えば、複合窓フィルム７００は、少なくとも約４０％、例えば、少なくとも約４５％、少なくとも約５０％、少なくとも約５５％、少なくとも約６０％、少なくとも約６５％またはさらに少なくとも約７０％のＴＳＥＲを有し得る。さらに他の実施形態によると、複合窓フィルム７００は、約８５％以下、例えば、約８０％以下、約７５％以下またはさらには約７０％以下のＴＳＥＲを有し得る。複合窓フィルム７００が、上記の最小値および最大値のうちのいずれかの間の範囲内のＴＳＥＲを有し得ることが認められるであろう。複合窓フィルム７００が、上記の最小値および最大値のうちのいずれかの間の任意の値のＴＳＥＲを有し得ることがさらに認められるであろう。
【０１４６】
さらに他の実施形態によると、複合窓フィルム７００は、特定の日照調整比ＶＬＴ／（１００％−ＴＳＥＲ）を有し得る。例えば、複合窓フィルム７００は、少なくとも約０．５、例えば、少なくとも約０．６、少なくとも約０．７、少なくとも約０．８、少なくとも約０．９、少なくとも約１．０、少なくとも約１．１、少なくとも約１．２、少なくとも約１．３、少なくとも約１．４またはさらに少なくとも約１．５の日照調整比を有し得る。さらに他の実施形態によると、複合窓フィルム７００は、約２．０以下、例えば、約１．９以下、約１．８以下、約１．７以下またはさらに約１．６以下の日照調整比を有し得る。複合窓フィルム７００が、上記の最小値および最大値のうちのいずれかの間の範囲内の日照調整比を有し得ることが認められるであろう。複合窓フィルム７００が、上記の最小値および最大値のうちのいずれかの間の任意の値の日照調整比を有し得ることがさらに認められるであろう。
【０１４７】
図８は、サンルーフ上での適用のために構成された複合窓フィルム８００の別の例の一部分の断面図の例示を含む。図８に示されるように、複合窓フィルム８００は、第１の透明基板８１０と、第１の赤外線反射スタック８３０と、第２の赤外線反射スタック８７０と、その第１の赤外線反射スタック８３０と第２の赤外線反射スタック８７０との間に位置する第１の誘電体層８５０と、第１の赤外線反射スタック８３０、第２の赤外線反射スタック８７０および第１の誘電体層８５０が全て、第１の透明基板８１０と第２の透明基板８９０との間に位置するようにフィルム内に位置する第２の透明基板８９０と、を含み得る。第１の赤外線反射スタック８３０は、第１の遮蔽体層８３２、第２の遮蔽体層８３６、および第１の機能層８３４を含み得る。第１の遮蔽体層８３２は、ＮｉＣｒを含み得、少なくとも約１ｎｍかつ約５ｎｍ以下の厚さを有し得る。第２の遮蔽体層８３６は、ＮｉＣｒを含み得、少なくとも約１ｎｍかつ約５ｎｍ以下の厚さを有し得る。第１の機能層８３４は、銀を含み得る。第２の赤外線反射スタック８７０は、第３の遮蔽体層８７２、第４の遮蔽体層８７６、および第２の機能層８７４を含み得る。第３の遮蔽体層８７２は、ＮｉＣｒを含み得、少なくとも約１ｎｍかつ約５ｎｍ以下の厚さを有し得る。第２の遮蔽体層８７６は、ＮｉＣｒを含み得、少なくとも約１ｎｍかつ約５ｎｍ以下の厚さを有し得る。第２の機能層８７４は、銀を含み得る。
【０１４８】
複合窓フィルム８００および複合窓フィルム８００を参照して説明される全ての層が、図７の対応する層を参照して本明細書で説明された特徴のいずれかを有し得ることが認められるであろう。
【０１４９】
特定の実施形態によると、第２の透明基板８９０は、ポリマー材料を含み得る。別の特定の実施形態によると、第２の透明基板８９０は、ポリマー材料からなり得る。さらに他の実施形態によると、第２の透明基板８９０は、ポリマー基板層であり得る。特定の実施形態によると、ポリマー基板層は、任意の望ましいポリマー材料を含み得る。
【０１５０】
さらに別の実施形態によると、第２の透明基板８９０は、ガラス材料を含み得る。さらに別の実施形態によると、第２の透明基板８９０は、ガラス材料からなり得る。さらに別の実施形態によると、第２の透明基板８９０は、ガラス基板層であり得る。さらに他の実施形態によると、ガラス材料は、任意の望ましいガラス材料を含み得る。
【０１５１】
さらに他の実施形態によると、第２の透明基板８９０がポリマー基板層であるとき、それは、特定の厚さを有し得る。例えば、第２の透明基板８９０は、少なくとも約１０ミクロン、例えば、少なくとも約１５ミクロン、少なくとも約２０ミクロン、少なくとも約２５ミクロン、少なくとも約３０ミクロン、少なくとも約３５ミクロン、少なくとも約４０ミクロン、少なくとも約４５ミクロン、少なくとも約５０ミクロン、少なくとも約７５ミクロン、少なくとも約１００ミクロン、またはさらに少なくとも約１２５ミクロンの厚さを有し得る。さらに別の実施形態によると、第２の透明基板８９０は、約２５０ミクロン以下、例えば、約２４５ミクロン以下、約２４０ミクロン以下、約２３５ミクロン以下、約２３０ミクロン以下、約２２５ミクロン以下、約２２０ミクロン以下、約２１５ミクロン以下、約２１０ミクロン以下、約２０５ミクロン以下、約２００ミクロン以下、約１７５ミクロン以下、またはさらに約１５０ミクロン以下等の厚さを有し得る。第２の透明基板８９０が、上記の最小値および最大値のうちのいずれかの間の範囲内の厚さを有し得ることが認められるであろう。第２の透明基板８９０が、上記の最小値および最大値のうちのいずれかの間の任意の値の厚さを有し得ることがさらに認められるであろう。
【０１５２】
図９は、複合窓フィルム９００の別の例の一部分の断面図の例示を含む。図９に示されるように、複合フィルム９００は、第１の透明基板９１０と、第１の赤外線反射スタック９３０と、第２の赤外線反射スタック９７０と、その第１の赤外線反射スタック９３０と第２の赤外線反射スタック９７０との間に位置する第１の誘電体層９５０と、第１の赤外線反射スタック９３０が第１の誘電体層９５０と第２の誘電体層９２０との間に位置するように位置する第２の誘電体層９２０と、第２の赤外線反射スタック９７０が第１の誘電体層９５０と第３の誘電体層９８０との間に位置するように位置する第３の誘電体層９８０と、第１の赤外線反射スタック９３０、第２の赤外線反射スタック９７０、第１の誘電体層９５０、第２の誘電体層９２０および第３の誘電体層９８０が全て、第１の透明基板９１０と第２の透明基板９９０との間に位置するように複合フィルム９００内に位置する第２の透明基板９９０と、を含み得る。第１の赤外線反射スタック９３０は、第１の遮蔽体層９３２、第２の遮蔽体層９３６、および第１の機能層９３４を含み得る。第１の遮蔽体層９３２は、ＮｉＣｒを含み得、少なくとも約１ｎｍかつ約５ｎｍ以下の厚さを有し得る。第２の遮蔽体層９３６は、ＮｉＣｒを含み得、少なくとも約１ｎｍかつ約５ｎｍ以下の厚さを有し得る。第１の機能層９３４は、銀を含み得る。第２の赤外線反射スタック９７０は、第３の遮蔽体層９７２、第４の遮蔽体層９７６、および第２の機能層９７４を含み得る。第３の遮蔽体層９７２は、ＮｉＣｒを含み得、少なくとも約１ｎｍかつ約５ｎｍ以下の厚さを有し得る。第２の遮蔽体層９７６は、ＮｉＣｒを含み得、少なくとも約１ｎｍかつ約５ｎｍ以下の厚さを有し得る。第２の機能層９７４は、銀を含み得る。
【０１５３】
複合窓フィルム９００および複合窓フィルム９００を参照して説明される全ての層が、図７または８の対応する層を参照して本明細書で説明された特徴のいずれかを有し得ることが認められるであろう。
【０１５４】
一定の実施形態によると、第２の誘電体層９２０は、誘電体材料を含み得る。さらに他の実施形態によると、第２の誘電体層９２０は、本質的に誘電体材料からなり得る。第２の誘電体層９２０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第２の誘電体層９２０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第２の誘電体層９２０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【０１５５】
さらに別の実施形態によると、第２の誘電体層９２０は、特定の厚さを有し得る。例えば、第２の誘電体層９２０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第２の誘電体層９２０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第２の誘電体層９２０が、上記の最小値および最大値のうちのいずれかの間の範囲内の厚さを有し得ることが認められるであろう。第２の誘電体層９２０が、上記の最小値および最大値のうちのいずれかの間の任意の値の厚さを有し得ることがさらに認められるであろう。
【０１５６】
第２の誘電体層９２０が複数の誘電体層を含み得ることが認められるであろう。第２の誘電体層９２０を構成する任意の誘電体層が、第２の誘電体層９２０を参照して本明細書に説明されている特徴のいずれかを有し得ることがさらに認められるであろう。
【０１５７】
一定の実施形態によると、第３の誘電体層９８０は、誘電体材料を含み得る。さらに他の実施形態によると、第３の誘電体層９８０は、本質的に誘電体材料からなり得る。第３の誘電体層９８０の誘電体材料は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つ等の任意の既知の透明誘電体材料であり得る。一定の実施形態によると、第３の誘電体層９８０は、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つを含み得る。さらに他の実施形態によると、第３の誘電体層９８０は、本質的に、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯのうちのいずれか１つからなり得る。
【０１５８】
さらに別の実施形態によると、第３の誘電体層９８０は、特定の厚さを有し得る。例えば、第３の誘電体層９８０は、約２００ナノメートル以下、例えば、約１９０ナノメートル以下、約１８０ナノメートル以下、約１７０ナノメートル以下、約１６０ナノメートル以下、約１５０ナノメートル以下、約１４０ナノメートル以下、約１３０ナノメートル以下、約１２０ナノメートル以下、約１１０ナノメートル以下、約１００ナノメートル以下、約９５ナノメートル以下、約９０ナノメートル以下、約８５ナノメートル以下、約８０ナノメートル以下、約７５ナノメートル以下、約７０ナノメートル以下、約６５ナノメートル以下、約６０ナノメートル以下、約５５ナノメートル以下、約５０ナノメートル以下、約４５ナノメートル以下、約４０ナノメートル以下、約３５ナノメートル以下、約３０ナノメートル以下、約３０ナノメートル以下、約２５ナノメートル以下、約２０ナノメートル以下またはさらに約１５ナノメートル以下の厚さを有し得る。さらに別の実施形態によると、第３の誘電体層９８０は、少なくとも約３ナノメートル、例えば、少なくとも約５ナノメートル、少なくとも約８ナノメートル、少なくとも約１０ナノメートル、少なくとも約２０ナノメートル、少なくとも約２５ナノメートル、またはさらに少なくとも約３０ナノメートルの厚さを有し得る。第３の誘電体層９８０が、上記の最小値および最大値のうちのいずれかの間の範囲内の厚さを有し得ることが認められるであろう。第３の誘電体層９８０が、上記の最小値および最大値のうちのいずれかの間の任意の値の厚さを有し得ることがさらに認められるであろう。
【０１５９】
第３の誘電体層９８０が複数の誘電体層を含み得ることが認められるであろう。第３の誘電体層９８０を構成する任意の誘電体層が、第３の誘電体層９８０を参照して本明細書に説明されている特徴のいずれかを有し得ることがさらに認められるであろう。
【０１６０】
多くの異なる態様および実施形態が可能である。それらの態様および実施形態のいくつかが本明細書に記載される。本明細書を読んだ後、当業者は、それらの態様および実施形態が単に例証的なものであり、本発明の範囲を限定しないことを理解する。実施形態は、以下に列挙される実施形態のうちのいずれか１つ以上に従い得る。
【０１６１】
実施形態１．複合フィルムであって、第１の透明基板と、誘電体層と、少なくとも２つの赤外線反射スタックと、を備え、誘電体層が、少なくとも２つの赤外線反射スタック間に位置し、各赤外線反射スタックが、ＮｉＣｒを含む２つの遮蔽体層と、２つの遮蔽体層間の銀を含む機能層と、を備える、複合フィルム。
【０１６２】
実施形態２．複合フィルムであって、第１の透明基板と、第１の透明基板層に隣接する第１の誘電体層と、ＮｉＣｒを含み、第１の誘電体層に隣接する第１の遮蔽体層と、銀を含み、第１の遮蔽体層に隣接する第１の機能層と、ＮｉＣｒを含み、第１の機能層に隣接する第２の遮蔽体層と、第２の遮蔽体層に隣接する第２の誘電体層と、ＮｉＣｒを含み、第２の誘電体層に隣接する第３の遮蔽体層と、銀を含み、第３の遮蔽体層に隣接する第２の機能層と、ＮｉＣｒを含み、第２の機能層に隣接する第４の遮蔽体層と、第４の遮蔽体層に隣接する第３の誘電体層と、第３の誘電体層に隣接する（上に重なる）第２の透明基板と、を備える、複合フィルム。
【０１６３】
実施形態３．複合フィルムを形成する方法であって、方法は、第１の透明基板を提供することと、第１の透明基板層に隣接する第１の誘電体層を形成することと、ＮｉＣｒを含み、第１の誘電体層に隣接する第１の遮蔽体層を形成することと、銀を含み、第１の遮蔽体層に隣接する第１の機能層を形成することと、ＮｉＣｒを含み、第１の機能層に隣接する第２の遮蔽体層を形成することと、第２の遮蔽体層に隣接する第２の誘電体層を形成することと、ＮｉＣｒを含み、第２の誘電体層に隣接する第３の遮蔽体層を形成することと、銀を含み、第３の遮蔽体層に隣接する第２の機能層を形成することと、ＮｉＣｒを含み、第２の機能層に隣接する第４の遮蔽体層を形成することと、第４の遮蔽体層に隣接する第３の誘電体層を形成することと、第３の誘電体層に隣接する第２の透明基板を提供することと、を含む、方法。
【０１６４】
実施形態４．第１の透明基板が、ポリマー材料を含み、第１の基板が、ガラス基板を含み、第１の基板がポリマー材材料からなり、第１の基板が、ガラス基板からなる、実施形態１、２および３のいずれかの複合フィルムまたは方法。
【０１６５】
実施形態５．第１の透明基板が、ＰＥＴを含み、第１の透明基板が、ＰＥＴからなる、実施形態１、２および３のいずれかの複合フィルムまたは方法。
【０１６６】
実施形態６．第２の透明基板が、ポリマー材料を含み、第２の基板が、ガラス基板を含み、第２の基板がポリマー材材料からなり、第２の基板が、ガラス基板からなる、実施形態１、２および３のいずれかの複合フィルムまたは方法。
【０１６７】
実施形態７．第２の透明基板が、ＰＥＴを含み、第２の透明基板が、ＰＥＴからなる、実施形態１、２および３のいずれかの複合フィルムまたは方法。
【０１６８】
実施形態８．複合フィルムが、少なくとも約１０％、少なくとも約１５％、少なくとも約２０％、少なくとも約２５％、少なくとも約３０％、少なくとも約３５％、少なくとも約４０％、少なくとも約４５％、少なくとも約５０％、少なくとも約５５％、少なくとも約６０％、少なくとも約６５％、少なくとも約７０％、少なくとも約７５％、少なくとも約８５％および少なくとも約９０％のＶＬＴを含む、実施形態１、２および３のいずれかの複合フィルムまたは方法。
【０１６９】
実施形態９．複合フィルムが、約９５％以下のＶＬＴを含む、実施形態１、２および３のいずれかの複合フィルムまたは方法。
【０１７０】
実施形態１０．複合フィルムが、少なくとも約４０％のＴＳＥＲを含む、上記実施形態のいずれかの複合フィルムまたは方法。
【０１７１】
実施形態１１．複合フィルムが、約８５％以下のＴＳＥＲを含む、実施形態１、２および３のいずれかの複合フィルムまたは方法。
【０１７２】
実施形態１２．機能層が、本質的に銀からなる、実施形態１、２および３のいずれかの複合フィルムまたは方法。
【０１７３】
実施形態１３．遮蔽体層が、本質的にＮｉＣｒからなる、上記実施形態のいずれかの複合フィルムまたは方法。
【０１７４】
実施形態１４．第１の機能層が、少なくとも約５ナノメートル、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートルおよび少なくとも約２０ナノメートルの厚さを有する、実施形態１、２および３のいずれかの複合フィルムまたは方法。
【０１７５】
実施形態１５．第１の機能層が、約２５ナノメートル以下、約２４ナノメートル以下、約２３ナノメートル以下、約２２ナノメートル以下、約２１ナノメートル以下、約２０ナノメートル以下、約１９ナノメートル以下、約１８ナノメートル以下、約１７ナノメートル以下、約１６ナノメートル以下および約１５ナノメートル以下の厚さを有する、実施形態１、２および３のいずれかの複合フィルムまたは方法。
【０１７６】
実施形態１６．第２の機能層が、少なくとも約５ナノメートル、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートルおよび少なくとも約２０ナノメートルの厚さを有する、実施形態１、２および３のいずれかの複合フィルムまたは方法。
【０１７７】
実施形態１７．第２の機能層が、約２５ナノメートル以下、約２４ナノメートル以下、約２３ナノメートル以下、約２２ナノメートル以下、約２１ナノメートル以下、約２０ナノメートル以下、約１９ナノメートル以下、約１８ナノメートル以下、約１７ナノメートル以下、約１６ナノメートル以下および約１５ナノメートル以下の厚さを有する、実施形態１、２および３のいずれかの複合フィルムまたは方法。
【０１７８】
実施形態１８．遮蔽体層の各々が、約５ナノメートル以下、約４．５ナノメートル以下、約４ナノメートル以下、約３．５ナノメートル、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下および約０．２ナノメートル以下の厚さを有する、実施形態１、２および３のいずれかの複合フィルムまたは方法。
【０１７９】
実施形態１９．遮蔽体層の各々が、少なくとも約０．１ナノメートル、少なくとも約０．２ナノメートル、少なくとも約０．３ナノメートル、少なくとも約０．４ナノメートルの厚さを有する、実施形態１、２および３のいずれかの複合フィルムまたは方法。
【０１８０】
実施形態２０．誘電体層が、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯを含む、実施形態１、２および３のいずれかの複合フィルムまたは方法。
【０１８１】
実施形態２１．誘電体層が、本質的にＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯからなる、実施形態１、２および３のいずれかの複合フィルムまたは方法。
【０１８２】
実施形態２２．複合フィルムが、少なくとも約０．５、例えば、少なくとも約０．６、少なくとも約０．７、少なくとも約０．８、少なくとも約０．９、少なくとも約１．０、少なくとも約１．１、少なくとも約１．２、少なくとも約１．３、少なくとも約１．４またはさらに少なくとも約１．５の日照調整比ＶＬＴ／（１００％−ＴＳＥＲ）を含む、実施形態１、２および３のいずれかの複合フィルムまたは方法。
【０１８３】
実施形態２３．複合フィルムが、約０．５以下、約０．４５以下、約０．４以下、約０．３５以下、約０．３以下、約０．２５以下、約０．２以下、約０．１５以下、約０．１以下、約０．０５以下の厚さ比ＴＨＢＬ１／ＴＨＦＬをさらに含み、ＴＨＢＬ１が、複合フィルム中の遮蔽体層の平均厚さであり、ＴＨＦＬが、複合フィルム中の機能層の平均厚さである、実施形態１、２および３のいずれかの複合フィルムまたは方法。
【０１８４】
実施形態２４．複合フィルムが、少なくとも約０．０１、少なくとも約０．０２、少なくとも約０．０３、少なくとも約０．０４、少なくとも約０．０５、少なくとも約０．０６、少なくとも約０．０７、少なくとも約０．０８、少なくとも約０．０９および少なくとも約０．１の厚さ比ＴＨＢＬ１／ＴＨＦＬをさらに含み、ＴＨＢＬ１が、複合フィルム中の遮蔽体層の平均厚さであり、ＴＨＦＬが、複合フィルム中の機能層の平均厚さである、実施形態１、２および３のいずれかの複合フィルムまたは方法。
【０１８５】
実施形態２５．複合窓フィルムであって、第１の透明基板と、誘電体層と、少なくとも２つの赤外線反射スタックと、を備え、誘電体層が、少なくとも２つの赤外線反射スタック間に位置し、各赤外線反射スタックが、ＮｉＣｒを含む２つの遮蔽体層と、２つの遮蔽体層間の銀を含む機能層と、を備え、遮蔽体層が各々、少なくとも約０．２ｎｍかつ約５ｎｍ以下の厚さを有する、複合窓フィルム。
【０１８６】
実施形態２６．複合窓フィルムであって、第１の透明基板と、第１の透明基板層に隣接する第１の誘電体層と、ＮｉＣｒを含み、第１の誘電体層に隣接する第１の遮蔽体層と、銀を含み、第１の遮蔽体層に隣接する第１の機能層と、ＮｉＣｒを含み、第１の機能層に隣接する第２の遮蔽体層と、第２の遮蔽体層に隣接する第２の誘電体層と、ＮｉＣｒを含み、第２の誘電体層に隣接する第３の遮蔽体層と、銀を含み、第３の遮蔽体層に隣接する第２の機能層と、ＮｉＣｒを含み、第２の機能層に隣接する第４の遮蔽体層と、第４の遮蔽体層に隣接する第３の誘電体層と、第３の誘電体層に隣接する第２の透明基板と、を備え、遮蔽体層が各々、少なくとも約０．２ｎｍかつ約５ｎｍ以下の厚さを有する、複合窓フィルム。
【０１８７】
実施形態２７．複合窓フィルムを形成する方法であって、方法は、第１の透明基板を提供することと、第１の誘電体層に隣接する第１の誘電体層を形成することと、ＮｉＣｒを含み、第１の透明基板層に隣接する第１の遮蔽体層を形成することと、銀を含み、第１の遮蔽体層に隣接する第１の機能層を形成することと、ＮｉＣｒを含み、第１の機能層に隣接する第２の遮蔽体層を形成することと、第２の遮蔽体層に隣接する第２の誘電体層を形成することと、ＮｉＣｒを含み、第２の誘電体層に隣接する第３の遮蔽体層を形成することと、銀を含み、第３の遮蔽体層に隣接する第２の機能層を形成することと、ＮｉＣｒを含み、第２の機能層に隣接する第４の遮蔽体層を形成することと、第４の遮蔽体層に隣接する第３の誘電体層を形成することと、第３の誘電体層に隣接する第２の透明基板を提供することと、を含み、遮蔽体層が各々、少なくとも約０．２ｎｍかつ約５ｎｍ以下の厚さを有する、方法。
【０１８８】
実施形態２８．第１の透明基板が、ポリマー材料を含み、第１の基板が、ガラス基板を含み、第１の基板がポリマー材材料からなり、第１の基板が、ガラス基板からなる、実施形態２５、２６および２７のいずれかの複合窓フィルムまたは方法。
【０１８９】
実施形態２９．第１の透明基板が、ＰＥＴを含み、第２の透明基板が、ＰＥＴからなる、実施形態２５、２６および２７のいずれかの複合窓フィルムまたは方法。
【０１９０】
実施形態３０．第２の透明基板が、ポリマー材料を含み、第２の基板が、ガラス基板を含み、第２の基板がポリマー材材料からなり、第２の基板が、ガラス基板からなる、実施形態２５、２６および２７のいずれかの複合窓フィルムまたは方法。
【０１９１】
実施形態３１．第２の透明基板が、ＰＥＴを含み、第２の透明基板が、ＰＥＴからなる、実施形態２５、２６および２７のいずれかの複合フィルムまたは方法。
【０１９２】
実施形態３２．複合フィルムが、少なくとも約１０％、少なくとも約１５％、少なくとも約２０％、少なくとも約２５％、少なくとも約３０％、少なくとも約３５％、少なくとも約４０％、少なくとも約４５％、少なくとも約５０％、少なくとも約５５％、少なくとも約６０％、少なくとも約６５％、少なくとも約７０％、少なくとも約７５％、少なくとも約８５％および少なくとも約９０％のＶＬＴを含む、実施形態２５、２６および２７のいずれかの複合窓フィルムまたは方法。
【０１９３】
実施形態３３．複合フィルムが、約９９％以下、約９５％以下、約９０％以下、約８５以下、約８０％以下、約７５％以下、約７０％以下、約６５％以下、約６０％以下、約５５％以下、約５０％以下、約４５％以下、約４０％以下、約３５％以下、約３０％以下、約２５％以下、約２０％以下および約１５％以下のＶＬＴを含む、実施形態２５、２６および２７のいずれかの複合窓フィルムまたは方法。
【０１９４】
実施形態３４．複合フィルムが、少なくとも約５０％、少なくとも約５５％、少なくとも約６０％、少なくとも約６５％、少なくとも約７０％および少なくとも約７５％のＴＳＥＲを含む、実施形態２５、２６および２７のいずれかの複合窓フィルムまたは方法。
【０１９５】
実施形態３５．複合フィルムが、約８０％以下、約７５％以下、約７０％以下、約６５％以下、約６０％以下および約５５％以下のＴＳＥＲを含む、実施形態２５、２６および２７のいずれかの複合窓フィルムまたは方法。
【０１９６】
実施形態３６．機能層が、本質的に銀からなる、実施形態２５、２６および２７のいずれかの複合窓フィルムまたは方法。
【０１９７】
実施形態３７．遮蔽体層が、本質的にＮｉＣｒからなる、実施形態２５、２６および２７のいずれかの複合窓フィルムまたは方法。
【０１９８】
実施形態３８．第１の機能層が、少なくとも約５ナノメートル、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートルおよび少なくとも約２０ナノメートルの厚さを有する、実施形態２５、２６および２７のいずれかの複合窓フィルムまたは方法。
【０１９９】
実施形態３９．第１の機能層が、約２５ナノメートル以下、約２４ナノメートル以下、約２３ナノメートル以下、約２２ナノメートル以下、約２１ナノメートル以下、約２０ナノメートル以下、約１９ナノメートル以下、約１８ナノメートル以下、約１７ナノメートル以下、約１６ナノメートル以下および約１５ナノメートル以下の厚さを有する、実施形態２５、２６および２７のいずれかの複合窓フィルムまたは方法。
【０２００】
実施形態４０．第２の機能層が、少なくとも約５ナノメートル、少なくとも約６ナノメートル、少なくとも約７ナノメートル、少なくとも約８ナノメートル、少なくとも約９ナノメートル、少なくとも約１０ナノメートル、少なくとも約１２ナノメートル、少なくとも約１４ナノメートル、少なくとも約１６ナノメートル、少なくとも約１８ナノメートルおよび少なくとも約２０ナノメートルの厚さを有する、実施形態２５、２６および２７のいずれかの複合窓フィルムまたは方法。
【０２０１】
実施形態４１．第２の機能層が、約２５ナノメートル以下、約２４ナノメートル以下、約２３ナノメートル以下、約２２ナノメートル以下、約２１ナノメートル以下、約２０ナノメートル以下、約１９ナノメートル以下、約１８ナノメートル以下、約１７ナノメートル以下、約１６ナノメートル以下および約１５ナノメートル以下の厚さを有する、実施形態２５、２６および２７のいずれかの複合窓フィルムまたは方法。
【０２０２】
実施形態４２．遮蔽体層の各々が、約５ナノメートル以下、約４．５ナノメートル以下、約４ナノメートル以下、約３．５ナノメートル、約３ナノメートル以下、約２．８ナノメートル以下、約２．６ナノメートル以下、約２．４ナノメートル以下、約２．２ナノメートル以下、約２．０ナノメートル以下、約１．８ナノメートル以下、約１．６ナノメートル以下、約１．４ナノメートル以下、約１．２ナノメートル以下、約１．０ナノメートル以下、約０．８ナノメートル以下、約０．６ナノメートル以下、約０．５ナノメートル以下、約０．４ナノメートル以下、約０．３ナノメートル以下および約０．２ナノメートル以下の厚さを有する、実施形態２５、２６および２７のいずれかの複合窓フィルムまたは方法。
【０２０３】
実施形態４３．遮蔽体層の各々が、少なくとも約０．１ナノメートル、少なくとも約０．２ナノメートル、少なくとも約０．３ナノメートル、少なくとも約０．４ナノメートルの厚さを有する、実施形態２５、２６および２７のいずれかの複合窓フィルムまたは方法。
【０２０４】
実施形態４４．誘電体層が、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯを含む、実施形態２５、２６および２７のいずれかの複合窓フィルムまたは方法。
【０２０５】
実施形態４５．誘電体層が、本質的にＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯからなる、実施形態２５、２６および２７のいずれかの複合窓フィルムまたは方法。
【０２０６】
実施形態４６．複合フィルムが、少なくとも約０．５、例えば、少なくとも約０．６、少なくとも約０．７、少なくとも約０．８、少なくとも約０．９、少なくとも約１．０、少なくとも約１．１、少なくとも約１．２、少なくとも約１．３、少なくとも約１．４またはさらに少なくとも約１．５の日照調整比ＶＬＴ／（１００％−ＴＳＥＲ）を含む、実施形態２５、２６および２７のいずれかの複合窓フィルムまたは方法。
【０２０７】
実施形態４７．複合フィルムが、約０．５以下、約０．４５以下、約０．４以下、約０．３５以下、約０．３以下、約０．２５以下、約０．２以下、約０．１５以下、約０．１以下、約０．０５以下の厚さ比ＴＨＢＬ１／ＴＨＦＬをさらに含み、ＴＨＢＬ１が、複合フィルム中の遮蔽体層の平均厚さであり、ＴＨＦＬが、複合フィルム中の機能層の平均厚さである、実施形態２５、２６および２７のいずれかの複合窓フィルムまたは方法。
【０２０８】
実施形態４８．複合フィルムが、少なくとも約０．０１、少なくとも約０．０２、少なくとも約０．０３、少なくとも約０．０４、少なくとも約０．０５、少なくとも約０．０６、少なくとも約０．０７、少なくとも約０．０８、少なくとも約０．０９および少なくとも約０．１の厚さ比ＴＨＢＬ１／ＴＨＦＬをさらに含み、ＴＨＢＬ１が、複合フィルム中の遮蔽体層の平均厚さであり、ＴＨＦＬが、複合フィルム中の機能層の平均厚さである、実施形態２５、２６および２７のいずれかの複合窓フィルムまたは方法。
【０２０９】
実施形態４９．サンルーフ上での適用のために構成された複合窓フィルムであって、窓フィルムが、第１の透明基板と、誘電体層と、少なくとも２つの赤外線反射スタックと、を備え、誘電体層が、少なくとも２つの赤外線反射スタック間に位置し、各赤外線反射スタックが、ＮｉＣｒを含む２つの遮蔽体層と、２つの遮蔽体層間の銀を含む機能層と、を備え、遮蔽体層が各々、少なくとも約１ｎｍかつ約５ｎｍ以下の厚さを有する、複合窓フィルム。
【０２１０】
実施形態５０．サンルーフ上での適用のために構成された複合窓フィルムであって、窓フィルムが、第１の透明基板と、第１の透明基板層に隣接する第１の誘電体層と、ＮｉＣｒを含み、第１の誘電体層に隣接する第１の遮蔽体層と、銀を含み、第１の遮蔽体層に隣接する第１の機能層と、ＮｉＣｒを含み、第１の機能層に隣接する第２の遮蔽体層と、第２の遮蔽体層に隣接する第２の誘電体層と、ＮｉＣｒを含み、第２の誘電体層に隣接する第３の遮蔽体層と、銀を含み、第３の遮蔽体層に隣接する第２の機能層と、ＮｉＣｒを含み、第２の機能層に隣接する第４の遮蔽体層と、第４の遮蔽体層に隣接する第３の誘電体層と、第３の誘電体層に隣接する第２の透明基板と、を備え、遮蔽体層が各々、少なくとも約１ｎｍかつ約５ｎｍ以下の厚さを有する、複合窓フィルム。
【０２１１】
実施形態５１．サンルーフ上での適用のために構成された複合窓フィルムであって、窓フィルムが、第１の透明基板を提供することと、第１の透明基板層に隣接する第１の誘電体層を形成することと、ＮｉＣｒを含み、第１の誘電体層に隣接する第１の遮蔽体層を形成することと、銀を含み、第１の遮蔽体層に隣接する第１の機能層を形成することと、ＮｉＣｒを含み、第１の機能層に隣接する第２の遮蔽体層を形成することと、第２の遮蔽体層に隣接する第２の誘電体層を形成することと、ＮｉＣｒを含み、第２の誘電体層に隣接する第３の遮蔽体層を形成することと、銀を含み、第３の遮蔽体層に隣接する第２の機能層を形成することと、ＮｉＣｒを含み、第２の機能層に隣接する第４の遮蔽体層を形成することと、第４の遮蔽体層に隣接する第３の誘電体層を形成することと、第３の誘電体層に隣接する第２の透明基板を提供することと、を含み、遮蔽体層が各々、少なくとも約１ｎｍかつ約５ｎｍ以下の厚さを有する、複合窓フィルム。
【０２１２】
実施形態５２．第１の透明基板が、ポリマー材料を含み、第１の基板が、ガラス基板を含み、第１の基板がポリマー材材料からなり、第１の基板が、ガラス基板からなる、実施形態４９、５０および５１のいずれかの複合窓フィルムまたは方法。
【０２１３】
実施形態５３．第１の透明基板が、ＰＥＴを含み、第２の透明基板が、ＰＥＴからなる、実施形態４９、５０および５１のいずれかの複合窓フィルムまたは方法。
【０２１４】
実施形態５４．第２の透明基板が、ポリマー材料を含み、第２の基板が、ガラス基板を含み、第２の基板がポリマー材材料からなり、第２の基板が、ガラス基板からなる、実施形態４９、５０および５１のいずれかの複合窓フィルムまたは方法。
【０２１５】
実施形態５５．第２の透明基板が、ＰＥＴを含み、第２の透明基板が、ＰＥＴからなる、実施形態４９、５０および５１のいずれかの複合窓フィルムまたは方法。
【０２１６】
実施形態５６．複合フィルムが、少なくとも約１０％、少なくとも約１５％、少なくとも約２０％、少なくとも約２５％、少なくとも約３０％、少なくとも約３５％、少なくとも約４０％、少なくとも約４５％、少なくとも約５０％のＶＬＴを含む、実施形態４９、５０および５１のいずれかの複合窓フィルムまたは方法。
【０２１７】
実施形態５７．複合フィルムが、約６５％以下、約６０％以下、約５５％以下、約５０％以下、約４５％以下、約４０％以下、約３５％以下、約３０％以下、約２５％以下、約２０％以下および約１５％以下のＶＬＴを含む、実施形態４９、５０および５１のいずれかの複合窓フィルムまたは方法。
【０２１８】
実施形態５８．複合フィルムが、少なくとも約４０％、少なくとも約４５％、少なくとも約５０％、少なくとも約５５％のＴＳＥＲを含む、実施形態４９、５０および５１のいずれかの複合窓フィルムまたは方法。
【０２１９】
実施形態５９．複合フィルムが、約８０％以下、約７５％以下、約７０％以下、約６５％以下、約６０％以下および約５５％以下のＴＳＥＲを含む、実施形態４９、５０および５１のいずれかの複合窓フィルムまたは方法。
【０２２０】
実施形態６０．機能層が、本質的に銀からなる、実施形態４９、５０および５１のいずれかの複合窓フィルムまたは方法。
【０２２１】
実施形態６１．遮蔽体層が、本質的にＮｉＣｒからなる、実施形態４９、５０および５１のいずれかの複合窓フィルムまたは方法。
【０２２２】
実施形態６２．第１の機能層が、少なくとも約８ナノメートル、少なくとも約９ナノメートル、少なくとも約１０ナノメートル、少なくとも約１１ナノメートルおよび少なくとも約１２ナノメートルの厚さを有する、実施形態４９、５０および５１のいずれかの複合窓フィルムまたは方法。
【０２２３】
実施形態６３．第１の機能層が、約１３ナノメートル以下、約１２ナノメートル以下および約１１ナノメートル以下の厚さを有する、実施形態４９、５０および５１のいずれかの複合窓フィルムまたは方法。
【０２２４】
実施形態６４．第２の機能層が、少なくとも約８ナノメートル、少なくとも約９ナノメートル、少なくとも約１０ナノメートル、少なくとも約１１ナノメートルおよび少なくとも約１２ナノメートルの厚さを有する、実施形態４９、５０および５１のいずれかの複合窓フィルムまたは方法。
【０２２５】
実施形態６５．第２の機能層が、約１３ナノメートル以下、約１２ナノメートル以下および約１１ナノメートル以下の厚さを有する、実施形態４９、５０および５１のいずれかの複合窓フィルムまたは方法。
【０２２６】
実施形態６６．遮蔽体層の各々が、約２．０ナノメートル以下、約１．８ナノメートル以下、約１．６ナノメートル以下、約１．４ナノメートル以下の厚さを有する、実施形態４９、５０および５１のいずれかの複合窓フィルムまたは方法。
【０２２７】
実施形態６７．遮蔽体層の各々が、少なくとも約１．０ナノメートル、少なくとも約１．１ナノメートル、少なくとも約１．２ナノメートル、少なくとも約１．３ナノメートルおよび少なくとも約１．４ナノメートルの厚さを有する、実施形態４９、５０および５１のいずれかの複合窓フィルムまたは方法。
【０２２８】
実施形態６８．誘電体層が、ＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯを含む、実施形態４９、５０および５１のいずれかの複合窓フィルムまたは方法。
【０２２９】
実施形態６９．誘電体層が、本質的にＩＴＯ、ＳｎＺｎＯｘ、ＳｉＯｘ、Ｓｉ３Ｎ４、Ｎｂ２Ｏｘ、ＴｉＯｘ、Ｉｎ２Ｏｘ、ＺｎＯｘまたはＡＺＯからなる、実施形態４９、５０および５１のいずれかの複合窓フィルムまたは方法。
【０２３０】
実施形態７０．複合フィルムが、少なくとも約０．５、例えば、少なくとも約０．６、少なくとも約０．７、少なくとも約０．８、少なくとも約０．９、少なくとも約１．０、少なくとも約１．１、少なくとも約１．２、少なくとも約１．３、少なくとも約１．４および少なくとも約１．５の日照調整比ＶＬＴ／（１００％−ＴＳＥＲ）を含む、実施形態４９、５０および５１のいずれかの複合窓フィルムまたは方法。
【０２３１】
実施形態７１．複合フィルムが、約０．２５以下、約０．２以下、約０．１５以下、約０．１以下、約０．０８以下の厚さ比ＴＨＢＬ１／ＴＨＦＬをさらに含み、ＴＨＢＬ１が、複合フィルム中の遮蔽体層の平均厚さであり、ＴＨＦＬが、複合フィルム中の機能層の平均厚さである、実施形態４９、５０および５１のいずれかの複合窓フィルムまたは方法。
【０２３２】
実施形態７２．複合フィルムが、少なくとも約０．０５、少なくとも約０．０２、少なくとも約０．０３、少なくとも約０．０４、少なくとも約０．０５、少なくとも約０．０６、少なくとも約０．０７、少なくとも約０．０８、少なくとも約０．０９および少なくとも約０．１の厚さ比ＴＨＢＬ１／ＴＨＦＬをさらに含み、ＴＨＢＬ１が、複合フィルム中の遮蔽体層の平均厚さであり、ＴＨＦＬが、複合フィルム中の機能層の平均厚さである、実施形態４９、５０および５１のいずれかの複合窓フィルムまたは方法。
【実施例】
【０２３３】
本明細書に説明される概念は、特許請求の範囲に説明される本発明の範囲を限定しない以下の実施例にさらに説明されることになる。
【０２３４】
実施例１
１４個のサンプル複合窓フィルムＳ１〜Ｓ１４を、本明細書に説明された一定の実施形態に従って構成および形成した。全ての１４個のサンプル複合窓フィルムＳ１〜Ｓ１４は、第１の透明ＰＥＴ基板（すなわち、底部）、２つのＮｉＣｒ遮蔽体層間に銀機能層を有する第１の赤外線反射スタック、２つのＮｉＣｒ遮蔽体層間に銀機能層を有する第２の赤外線反射スタック、３つのＴｉＯｘ誘電体層、および第２の透明ＰＥＴ基板（すなわち、最上部）を含む。概略的な層組成、配置および厚さを含む、各複合窓フィルム中の層の構成は、以下の表１にまとめられている。表１に列挙された層の順序が、複合窓フィルム中の層の順序を示し、表中の最下行が、複合窓フィルム中の最下層に対応することが認められるであろう。
【０２３５】
【表１】
2019531936.tif 000003
【０２３６】
各サンプル複合窓フィルムの光学特性は、以下の表２にまとめられている。まとめられている光学特性は、Ｐｅｒｋｉｎ  Ｅｌｍｅｒ  Ｌａｍｂｄａ９００分光光度計を使用してＩＳＯ９０５０に従って測定されたＶＬＴ、ＶＬＲ、ＴＳＥＲ、ＬＳＨＧＣ、透過率、および反射率を含む。
【０２３７】
【表２】
2019531936.tif 000004
【０２３８】
４つの比較サンプル複合窓フィルムＣＳ１〜ＣＳ４を構成および形成した。各比較サンプル複合窓フィルムＣＳ１〜ＣＳ４は、ＰＥＴ／ＴｉＯｘ２６／Ａｕ１／Ａｇ１２／Ａｕ１／ＴｉＯｘ６０／Ａｕ１／Ａｇ１２／Ａｕ１／ＴｉＯｘ２６の構成を含む。ＴｉＯｘ２６層は、２６ミクロンの厚さを有する。ＴｉＯｘ６０層は、６０ミクロンの厚さを有する。Ａｕ１層は、１ミクロンの厚さを有する。Ａｇ１２層は、１２ミクロンの厚さを有する。各比較サンプル複合窓フィルムＣＳ１〜ＣＳ４は、次いで、所望されるＶＬＴを達成するために様々な強度で着色された対のＰＥＴと積層される。この着色ＰＥＴが、太陽光がＡｇ系の層によって反射される前に大量の光を吸収するため、ＮｉＣｒ層を有する薄膜スタックを通して光を連続的に吸収するよりも選択性が低い。
【０２３９】
各比較サンプル複合窓フィルムＣＳ１〜ＣＳ４の光学特性は、以下の表３にまとめられている。まとめられている光学特性は、Ｐｅｒｋｉｎ  Ｅｌｍｅｒ  Ｌａｍｂｄａ９００分光光度計を使用してＩＳＯ９０５０に従って測定されたＶＬＴ、ＶＬＲ、ＴＳＥＲ、ＬＳＨＧＣ、透過率、および反射率を含む。
【０２４０】
【表３】
2019531936.tif 000005
【０２４１】
着色強度を変更することが、光学特性に関してある程度の選択性を可能にするが、サンプル複合窓フィルムＳ１〜Ｓ１４が、光学特性、特にＶＬＴに関してより高い選択性を示すことに留意されたい。特定の理論に縛られることを望むものではないが、この着色ＰＥＴが、複合フィルムのＡｇ系の層によって反射される前にかなりの量の光を吸収するため、フィルムが全体として、本明細書に説明された実施形態に従って形成されたＮｉＣｒ層を有する薄膜スタックを通して連続的に光を吸収するよりも選択性が低いと考えられる。
【０２４２】
実施例２
サンルーフ上での適用のために形成された複合窓フィルムＳ１５を、本明細書に説明される一定の実施形態に従って構成および形成した。サンプル複合窓フィルムＳ１５は、第１の透明ＰＥＴ基板（すなわち、底部）、２つのＮｉＣｒ遮蔽体層間に銀機能層を有する第１の赤外線反射スタック、２つのＮｉＣｒ遮蔽体層間に銀機能層を有する第２の赤外線反射スタック、および３つのＴｉＯｘ誘電体層を含む。概略的な層組成、配置および厚さを含む、サンプル複合窓フィルムＳ１５中の層の構成は、以下の表４にまとめられている。表４に列挙された層の順序が、複合窓フィルム中の層の順序を示し、表中の最下行が、複合窓フィルム中の最下層に対応することが認められるであろう。
【０２４３】
【表４】
2019531936.tif 000006
【０２４４】
サンプル複合窓フィルムＳ１５を、透明ガラス、２つの透明ＰＶＢ層および暗色ガラスと共に、透明ガラス／透明ＰＶＢ（０．３８ｍｍ）／Ｓ１５／透明ＰＶＢ（０．３８ｍｍ）／暗色ガラスの構成で積層した。
【０２４５】
比較サンプル複合窓フィルムＣＳ２を、サンプル複合窓フィルムＳ１５との比較のために形成した。比較サンプル複合窓フィルムＣＳ２を、透明ガラス、透明ＰＶＢ層、着色ＰＶＢ層および暗色ガラスと共に、透明ガラス／透明ＰＶＢ（０．３８ｍｍ）／ＣＳ２／着色ＰＶＢ（０．３８ｍｍ）／暗色ガラスの構成で積層した。
【０２４６】
サンプル複合窓フィルムＳ１５および比較窓フィルムＣＳ２の光学特性は、以下の表５にまとめられている。まとめられている光学特性は、Ｐｅｒｋｉｎ  Ｅｌｍｅｒ  Ｌａｍｂｄａ９００分光光度計を使用してＩＳＯ９０５０に従って測定されたＶＬＴ、ＶＬＲ  ＴＳＥＲ  ＬＳＨＧＣ、透過率、および反射率を含む。
【０２４７】
【表５】
2019531936.tif 000007
【０２４８】
上述の実施形態は、技術水準からの逸脱を表している。特に、本明細書の実施形態の複合安全スタックは、当技術分野で以前に認識されていない機能の組合せを含み、性能の改善を容易にする。かかる特徴は、限定されるものではないが、二重ＮｉＣｒ遮蔽体構造またはスタックの使用を含む、複合スタック内の層の特定の構成を含み得る。本明細書に説明された複合スタックの実施形態は、技術水準の複合スタックを超える顕著かつ予想外の改善を実証した。特に、それらは、高いＶＬＴおよび低いＴＳＥＲ特性を含む、優れた光学性能品質を示した。
【０２４９】
一般的説明または実施例において上述された行為の全てが必要とされるわけではないこと、特定の行為のうちの一部分は必要とされない場合があること、および説明されたものに加えて１つ以上のさらなる行為が実行され得ることに留意されたい。またさらに、行為が列挙される順序は、必ずしもそれらが実施される順序ではない。
【０２５０】
利益、他の利点、および問題の解決策が、特定の実施形態に関して上記に説明されてきた。しかしながら、任意の利益、利点、または解決策を生じさせるか、またはより明白にさせることができる利益、利点、問題の解決策、および任意の特徴（複数可）は、特許請求の範囲のうちのいずれかまたは全ての決定的な、必須の、または本質的な特徴と解釈されるべきではない。
【０２５１】
本明細書に記載の実施形態の明細書および例示は、様々な実施形態の構造の一般的な理解をもたらすことが意図される。明細書および例示は、本明細書に記載の構造または方法を使用する装置およびシステムの要素および特徴の全ての徹底的および包括的説明として機能することを意図しない。別個の実施形態はまた、単一の実施形態において組み合わせて提供されてもよく、反対に、簡潔さのために単一の実施形態の文脈に記載の様々な特徴もまた、別個にまたは任意の下位組み合わせで提供されてもよい。さらに、範囲内に記載の値への言及は、その範囲内の各値および全ての値を含む。多数の他の実施形態は、本明細書を単に読んだ後にのみ当業者に明らかとなり得る。構造的置換、論理的置換、または別の変更が本開示の範囲から逸脱することなくなされることができるように、他の実施形態が使用されかつそれから派生してもよい。したがって、本開示は、制限的であるよりもむしろ例証的であるとみなされるべきである。
【図１】
2019531936.tif 000008
【図２】
2019531936.tif 000009
【図３】
2019531936.tif 000010
【図４】
2019531936.tif 000011
【図５】
2019531936.tif 000012
【図６】
2019531936.tif 000013
【図７】
2019531936.tif 000014
【図８】
2019531936.tif 000015
【図９】
2019531936.tif 000016
【国際調査報告】
2019531936.tif 000017
2019531936.tif 000018
2019531936.tif 000019